(57)【要約】【課題】発光効率を低減させること無く、動作電流密度の増加に伴い発光波長を大きくシフトさせ得る構造を有するＧａＮ系半導体発光素子を提供する。【解決手段】ＧａＮ系半導体発光素子は、（Ａ）ｎ型の導電型を有する第１ＧａＮ系化合物半導体層１３、（Ｂ）井戸層、及び、井戸層と井戸層とを隔てる障壁層から成る多重量子井戸構造を有する活性層１５、及び、（Ｃ）ｐ型の導電型を有する第２ＧａＮ系化合物半導体層１７を備え、活性層１５における第１ＧａＮ系化合物半導体層側の井戸層密度をｄ1、第２ＧａＮ系化合物半導体層側の井戸層密度をｄ2としたとき、ｄ1＞ｄ2を満足するように活性層１５における井戸層が配置されている。【選択図】  図１
2007080997.tif 000002
【特許請求の範囲】
【請求項１】
（Ａ）ｎ型の導電型を有する第１ＧａＮ系化合物半導体層、
（Ｂ）井戸層、及び、井戸層と井戸層とを隔てる障壁層から成る多重量子井戸構造を有する活性層、及び、
（Ｃ）ｐ型の導電型を有する第２ＧａＮ系化合物半導体層、
を備えたＧａＮ系半導体発光素子であって、
活性層における第１ＧａＮ系化合物半導体層側の井戸層密度をｄ1、第２ＧａＮ系化合物半導体層側の井戸層密度をｄ2としたとき、ｄ1＞ｄ2を満足するように活性層における井戸層が配置されていることを特徴とするＧａＮ系半導体発光素子。
【請求項２】
活性層の総厚をｔ0とし、活性層における第１ＧａＮ系化合物半導体層側界面から厚さ（２ｔ0／３）までの活性層第１領域内の井戸層密度をｄ1、第２ＧａＮ系化合物半導体層側界面から厚さ（ｔ0／３）までの活性層第２領域内の井戸層密度をｄ2としたとき、ｄ1＞ｄ2を満足するように活性層における井戸層が配置されていることを特徴とする請求項１に記載のＧａＮ系半導体発光素子。
【請求項３】
活性層の総厚をｔ0とし、活性層における第１ＧａＮ系化合物半導体層側界面から厚さ（ｔ0／２）までの活性層第１領域内の井戸層密度をｄ1、第２ＧａＮ系化合物半導体層側界面から厚さ（ｔ0／２）までの活性層第２領域内の井戸層密度をｄ2としたとき、ｄ1＞ｄ2を満足するように活性層における井戸層が配置されていることを特徴とする請求項１に記載のＧａＮ系半導体発光素子。
【請求項４】
活性層の総厚をｔ0とし、活性層における第１ＧａＮ系化合物半導体層側界面から厚さ（ｔ0／３）までの活性層第１領域内の井戸層密度をｄ1、第２ＧａＮ系化合物半導体層側界面から厚さ（２ｔ0／３）までの活性層第２領域内の井戸層密度をｄ2としたとき、ｄ1＞ｄ2を満足するように活性層における井戸層が配置されていることを特徴とする請求項１に記載のＧａＮ系半導体発光素子。
【請求項５】
ｄ2／ｄ1≦０．８を満足するように活性層における井戸層が配置されていることを特徴とする請求項１に記載のＧａＮ系半導体発光素子。
【請求項６】
活性層にはインジウム原子が含まれていることを特徴とする請求項１に記載のＧａＮ系半導体発光素子。
【請求項７】
活性層における井戸層の数は、４以上であることを特徴とする請求項１に記載のＧａＮ系半導体発光素子。
【請求項８】
発光波長をλとしたとき、５００ｎｍ≦λ≦５５０ｎｍであることを特徴とする請求項１に記載のＧａＮ系半導体発光素子。
【請求項９】
動作電流密度を３０Ａ／ｃｍ2以上とすることを特徴とする請求項１に記載のＧａＮ系半導体発光素子。
【請求項１０】
動作電流密度を５０Ａ／ｃｍ2以上とすることを特徴とする請求項９に記載のＧａＮ系半導体発光素子。
【請求項１１】
動作電流密度を１００Ａ／ｃｍ2以上とすることを特徴とする請求項１０に記載のＧａＮ系半導体発光素子。
【請求項１２】
（Ｄ）第１ＧａＮ系化合物半導体層と活性層との間に形成されたＩｎ原子を含有する下地層、及び、
（Ｅ）活性層と第２ＧａＮ系化合物半導体層との間に形成され、ｐ型ドーパントを含有する超格子構造層、
を更に備えていることを特徴とする請求項１に記載のＧａＮ系半導体発光素子。
【請求項１３】
ＧａＮ系半導体発光素子と、該ＧａＮ系半導体発光素子からの射出光が入射し、ＧａＮ系半導体発光素子からの射出光の有する波長と異なる波長を有する光を射出する色変換材料とから成る発光装置であって、
ＧａＮ系半導体発光素子は、
（Ａ）ｎ型の導電型を有する第１ＧａＮ系化合物半導体層、
（Ｂ）井戸層、及び、井戸層と井戸層とを隔てる障壁層から成る多重量子井戸構造を有する活性層、及び、
（Ｃ）ｐ型の導電型を有する第２ＧａＮ系化合物半導体層、
を備えており、
活性層における第１ＧａＮ系化合物半導体層側の井戸層密度をｄ1、第２ＧａＮ系化合物半導体層側の井戸層密度をｄ2としたとき、ｄ1＞ｄ2を満足するように活性層における井戸層が配置されていることを特徴とする発光装置。
【請求項１４】
ＧａＮ系半導体発光素子からの射出光は青色であり、
色変換材料からの射出光は、黄色、緑色、及び、赤色から成る群から選択された少なくとも１種類の光であることを特徴とする請求項１３に記載の発光装置。
【請求項１５】
ＧａＮ系半導体発光素子からの射出光と、色変換材料からの射出光とが混色されて、白色を射出することを特徴とする請求項１３に記載の発光装置。
【請求項１６】
画像を表示するためのＧａＮ系半導体発光素子を備えた画像表示装置であって、
該ＧａＮ系半導体発光素子は、
（Ａ）ｎ型の導電型を有する第１ＧａＮ系化合物半導体層、
（Ｂ）井戸層、及び、井戸層と井戸層とを隔てる障壁層から成る多重量子井戸構造を有する活性層、及び、
（Ｃ）ｐ型の導電型を有する第２ＧａＮ系化合物半導体層、
を備えており、
活性層における第１ＧａＮ系化合物半導体層側の井戸層密度をｄ1、第２ＧａＮ系化合物半導体層側の井戸層密度をｄ2としたとき、ｄ1＞ｄ2を満足するように活性層における井戸層が配置されていることを特徴とする画像表示装置。
【請求項１７】
青色を発光する第１発光素子、緑色を発光する第２発光素子、及び、赤色を発光する第３発光素子から構成された、カラー画像を表示するための発光素子ユニットが、２次元マトリクス状に配列されて成る画像表示装置であって、
第１発光素子、第２発光素子及び第３発光素子の内の少なくとも１つの発光素子を構成するＧａＮ系半導体発光素子は、
（Ａ）ｎ型の導電型を有する第１ＧａＮ系化合物半導体層、
（Ｂ）井戸層、及び、井戸層と井戸層とを隔てる障壁層から成る多重量子井戸構造を有する活性層、及び、
（Ｃ）ｐ型の導電型を有する第２ＧａＮ系化合物半導体層、
を備えており、
活性層における第１ＧａＮ系化合物半導体層側の井戸層密度をｄ1、第２ＧａＮ系化合物半導体層側の井戸層密度をｄ2としたとき、ｄ1＞ｄ2を満足するように活性層における井戸層が配置されていることを特徴とする画像表示装置。
【請求項１８】
ライト・バルブを更に備えていることを特徴とする請求項１６又は請求項１７に記載の画像表示装置。
【請求項１９】
透過型あるいは半透過型の液晶表示装置を背面から照射する面状光源装置であって、
面状光源装置に備えられた光源としてのＧａＮ系半導体発光素子は、
（Ａ）ｎ型の導電型を有する第１ＧａＮ系化合物半導体層、
（Ｂ）井戸層、及び、井戸層と井戸層とを隔てる障壁層から成る多重量子井戸構造を有する活性層、及び、
（Ｃ）ｐ型の導電型を有する第２ＧａＮ系化合物半導体層、
を備えており、
活性層における第１ＧａＮ系化合物半導体層側の井戸層密度をｄ1、第２ＧａＮ系化合物半導体層側の井戸層密度をｄ2としたとき、ｄ1＞ｄ2を満足するように活性層における井戸層が配置されていることを特徴とする面状光源装置。
【請求項２０】
透過型あるいは半透過型の液晶表示装置、及び、該液晶表示装置を背面から照射する面状光源装置を備えた液晶表示装置組立体であって、
面状光源装置に備えられた光源としてのＧａＮ系半導体発光素子は、
（Ａ）ｎ型の導電型を有する第１ＧａＮ系化合物半導体層、
（Ｂ）井戸層、及び、井戸層と井戸層とを隔てる障壁層から成る多重量子井戸構造を有する活性層、及び、
（Ｃ）ｐ型の導電型を有する第２ＧａＮ系化合物半導体層、
を備えており、
活性層における第１ＧａＮ系化合物半導体層側の井戸層密度をｄ1、第２ＧａＮ系化合物半導体層側の井戸層密度をｄ2としたとき、ｄ1＞ｄ2を満足するように活性層における井戸層が配置されていることを特徴とする液晶表示装置組立体。
【発明の詳細な説明】
【技術分野】
【０００１】
本発明は、ＧａＮ系半導体発光素子、並びに、係るＧａＮ系半導体発光素子が組み込まれた発光装置、画像表示装置、面状光源装置、及び、液晶表示装置組立体に関する。
【背景技術】
【０００２】
窒化ガリウム（ＧａＮ）系化合物半導体から成る活性層を備えた発光素子（ＧａＮ系半導体発光素子）においては、活性層の混晶組成や厚さによってバンドギャップエネルギーを制御することにより、紫外から赤外までの広い範囲に亙る発光波長を実現し得る。そして、既に、種々の色を発光するＧａＮ系半導体発光素子が市販されており、画像表示装置や照明装置、検査装置、消毒用光源等、幅広い用途に用いられている。また、青紫色を発光する半導体レーザや発光ダイオード（ＬＥＤ）も開発されており、大容量光ディスクの書込みや読取り用のピックアップとして使用されている。
【０００３】
一般に、ＧａＮ系半導体発光素子は、駆動電流（動作電流）が増加すると、発光波長が短波長側にシフトすることが知られており、例えば、駆動電流を２０ｍＡから１００ｍＡへと増加させた場合、青色の発光領域においては−３ｎｍ、緑色の発光領域においては−１９ｎｍもの発光波長のシフトが報告されている（例えば、日亜化学工業株式会社製品仕様書ＮＳＰＢ５００Ｓや日亜化学工業株式会社製品仕様書ＮＳＰＧ５００Ｓ参照）。
【０００４】
そして、このような駆動電流（動作電流）の増加に起因した発光波長のシフトといった現象は、特に、可視光以上の発光波長を有するＩｎ原子を含有するＧａＮ系化合物半導体から成る活性層に共通する問題であり、活性層を構成する井戸層内でのＩｎ原子によるキャリアの局在（例えば、Y. Kawakami, et al., J. Phys. Condens. Matter 13 (2001) pp. 6993 参照）や、格子不整合に起因する内部電界効果（S. F. Chichibu, Materials Science and Engineering B59 (1999) pp.298 参照）が関与していると考えられている。
【０００５】
ＧａＮ系半導体発光素子の製造時、化合物半導体層の結晶成長時における温度や原料ガス濃度分布等の設計値とのずれ、使用環境等に起因して、ＧａＮ系半導体発光素子間で発光波長が敏感に変化したり、ばらつきが生じる虞がある。そのため、高い精度にて所望の発光波長を有する発光ダイオードを量産することが困難な場合がある。
【０００６】
これに対して、このようなＧａＮ系半導体発光素子間の発光波長を制御する試みもなされており、例えば、特開２００２−２３７６１９には、電流値を変化させることによって発光波長が変化する発光ダイオードに、複数のピーク電流値を有するパルス電流を供給することで複数の色を発光させる、発光ダイオードの発光色制御方法が開示されている。これにより、この発光ダイオードの発光色制御方法においては、発光源を１箇所として小型化を図ることができると共に、容易に発光色を制御することができるとされている。
【０００７】
また、例えば、特開２００３−２２０５２には、同時に駆動される複数の発光素子を駆動する発光素子の駆動回路が開示されている。この発光素子の駆動回路は、複数の発光素子間の発光波長のばらつきを当該発光素子に供給する電流を制御することによって補正する発光波長補正手段と、複数の発光素子間の輝度のばらつきを補正する発光輝度補正手段とを備えている。これにより、この発光素子の駆動回路においては、製造上のばらつきから均一な発光が困難である発光素子であっても、発光素子間のばらつきを有効に補正することができるとされている。
【０００８】
ところで、ＧａＮ系半導体発光素子においては、高効率化のために、井戸層と障壁層とから成る多重量子井戸構造を有する活性層に関して様々な技術が提唱されており、例えば、特表２００３−５２０４５３には、少なくとも２つの発光活性層、及び、少なくとも１つのバリア層を有する多重量子井戸構造の活性層において、発光活性層あるいはバリア層がチャーピングされた半導体発光素子が開示されている。ここで、チャーピングとは、類似した複数の層の厚さ及び／又は組成が一様とならないように、又は、非対称となるように、これらの層を形成することを意味する。そして、このような構成にすることで、多重量子井戸構造を有するＬＥＤにおける各井戸層の光出力又は光生成効率を高めている。
【０００９】
より具体的には、この特許出願公表公報の段落番号［００３１］には、第１の例として、ＬＥＤ３０における活性層４８〜５６の厚さのみがチャーピングされており、活性領域３６における活性層４８，５０，５２，５４及び５６は、それぞれ、２００，３００，４００，５００及び６００オングストロームの厚さを有するように構成されることが開示されている。また、この特許出願公表公報の段落番号［００３２］には、第３の例として、バリア層５８〜６４の厚さのみがチャーピングされており、バリア層は、ほぼ１０オングストロームからほぼ５００オングストローム以上の間に亙る厚さを有し、ｎ型の下部封層３４により近いところに位置するバリア層が、ｎ型の下部封層３４から離れたところに位置するバリア層よりも厚くなるように構成されていることが開示されている。
【００１０】
【特許文献１】特開２００２−２３７６１９
【特許文献２】特開２００３−２２０５２
【特許文献３】特表２００３−５２０４５３
【非特許文献１】日亜化学工業株式会社製品仕様書ＮＳＰＢ５００Ｓ
【非特許文献２】日亜化学工業株式会社製品仕様書ＮＳＰＧ５００Ｓ
【非特許文献３】Y. Kawakami, et al., J. Phys. Condens. Matter 13 (2001) pp. 6993
【非特許文献４】S. F. Chichibu, Materials Science and Engineering B59 (1999) pp.298
【非特許文献５】日経エレクトロニクス  ２００４年１２月２０日第８８９号の第１２８ページ
【発明の開示】
【発明が解決しようとする課題】
【００１１】
ところで、例えば、青色の発光波長を有するＧａＮ系半導体発光素子（発光ダイオード）と、緑色の発光波長を有するＧａＮ系半導体発光素子（発光ダイオード）と、赤色の発光波長を有するＡｌＩｎＧａＰ系の化合物半導体発光ダイオードとを、各サブピクセルに対応させて配列して構成される画像表示装置において、各発光ダイオードの発光波長のばらつきに起因して表示映像にざらつきが生じる場合がある。係る画像表示装置においては、ピクセル（画素）間の色度座標や輝度の調整が行われるものの、上述したように、発光素子の発光波長そのものがばらつき、あるいは又、発光波長がシフトし、所望の発光波長とは異なる発光波長となっている場合、調整後の色再現範囲が狭くなってしまうといった問題がある。
【００１２】
また、ＧａＮ系半導体発光素子と色変換材料とから成る発光装置（例えば、紫外又は青色発光ダイオードと蛍光体粒子とを組み合わせて白色を発光する発光装置）においては、色変換材料を励起するＧａＮ系半導体発光素子における発光波長そのものがばらつき、あるいは又、発光波長のシフトによって、色変換材料の励起効率が変化してしまい、色合いが均一な発光装置を製造することが困難な場合がある。
【００１３】
更には、ＧａＮ系半導体発光素子を用いたバックライトを備えた液晶表示装置が提案されているが、係る液晶表示装置においても、ＧａＮ系半導体発光素子における発光波長そのものがばらつき、あるいは又、発光波長のシフトによって、色再現範囲が狭くなったり、変化するといった問題が生じる虞がある。
【００１４】
また、上述の特許出願公表公報には、バリア層の組成を段階的に変えた計算例が示されているのみで、非対称性とその効果は、具体的には示されていない。更には、上述の特許出願公表公報、あるいは、上述した文献には、動作電流密度の増加に伴い、意図的に発光波長を大きくシフトさせるための技術は、何ら、開示されていない。
【００１５】
従って、本発明の目的は、発光効率を低減させること無く、動作電流密度の増加に伴い発光波長を大きくシフトさせ得る構造を有するＧａＮ系半導体発光素子、並びに、係るＧａＮ系半導体発光素子が組み込まれた発光装置、画像表示装置、面状光源装置、及び、液晶表示装置組立体を提供することにある。
【課題を解決するための手段】
【００１６】
上記の目的を達成するための本発明のＧａＮ系半導体発光素子は、
（Ａ）ｎ型の導電型を有する第１ＧａＮ系化合物半導体層、
（Ｂ）井戸層、及び、井戸層と井戸層とを隔てる障壁層から成る多重量子井戸構造を有する活性層、及び、
（Ｃ）ｐ型の導電型を有する第２ＧａＮ系化合物半導体層、
を備えたＧａＮ系半導体発光素子であって、
活性層における第１ＧａＮ系化合物半導体層側の井戸層密度をｄ1、第２ＧａＮ系化合物半導体層側の井戸層密度をｄ2としたとき、ｄ1＞ｄ2を満足するように活性層における井戸層が配置されていることを特徴とする。
【００１７】
上記の目的を達成するための本発明の発光装置は、ＧａＮ系半導体発光素子と、該ＧａＮ系半導体発光素子からの射出光が入射し、ＧａＮ系半導体発光素子からの射出光の有する波長と異なる波長を有する光を射出する色変換材料とから成る発光装置であって、
ＧａＮ系半導体発光素子は、
（Ａ）ｎ型の導電型を有する第１ＧａＮ系化合物半導体層、
（Ｂ）井戸層、及び、井戸層と井戸層とを隔てる障壁層から成る多重量子井戸構造を有する活性層、及び、
（Ｃ）ｐ型の導電型を有する第２ＧａＮ系化合物半導体層、
を備えており、
活性層における第１ＧａＮ系化合物半導体層側の井戸層密度をｄ1、第２ＧａＮ系化合物半導体層側の井戸層密度をｄ2としたとき、ｄ1＞ｄ2を満足するように活性層における井戸層が配置されていることを特徴とする。
【００１８】
ここで、本発明の発光装置にあっては、ＧａＮ系半導体発光素子からの射出光として、可視光、紫外線、可視光と紫外線の組合せを挙げることができる。
【００１９】
本発明の発光装置にあっては、ＧａＮ系半導体発光素子からの射出光は青色であり、色変換材料からの射出光は、黄色、緑色、及び、赤色から成る群から選択された少なくとも１種類の光である構成とすることができる。ここで、ＧａＮ系半導体発光素子からの青色の射出光によって励起され、赤色を射出する色変換材料として、具体的には、赤色発光蛍光体粒子、より具体的には、（ＭＥ：Ｅｕ）Ｓ［但し、「ＭＥ」は、Ｃａ、Ｓｒ及びＢａから成る群から選択された少なくとも１種類の原子を意味し、以下においても同様である］、（Ｍ：Ｓｍ）x（Ｓｉ，Ａｌ）12（Ｏ，Ｎ）16［但し、「Ｍ」は、Ｌｉ、Ｍｇ及びＣａから成る群から選択された少なくとも１種類の原子を意味し、以下においても同様である］、ＭＥ2Ｓｉ5Ｎ8：Ｅｕ、（Ｃａ：Ｅｕ）ＳｉＮ2、（Ｃａ：Ｅｕ）ＡｌＳｉＮ3を挙げることができる。また、ＧａＮ系半導体発光素子からの青色の射出光によって励起され、緑色を射出する色変換材料として、具体的には、緑色発光蛍光体粒子、より具体的には、（ＭＥ：Ｅｕ）Ｇａ2Ｓ4、（Ｍ：ＲＥ）x（Ｓｉ，Ａｌ）12（Ｏ，Ｎ）16［但し、「ＲＥ」は、Ｔｂ及びＹｂを意味する］、（Ｍ：Ｔｂ）x（Ｓｉ，Ａｌ）12（Ｏ，Ｎ）16、（Ｍ：Ｙｂ）x（Ｓｉ，Ａｌ）12（Ｏ，Ｎ）16、Ｓｉ6-ZＡｌZＯZＮ8-Z：Ｅｕを挙げることができる。更には、ＧａＮ系半導体発光素子からの青色の射出光によって励起され、黄色を射出する色変換材料として、具体的には、黄色発光蛍光体粒子、より具体的には、ＹＡＧ（イットリウム・アルミニウム・ガーネット）系蛍光体粒子を挙げることができる。尚、色変換材料は、１種類であってもよいし、２種類以上を混合して用いてもよい。更には、色変換材料を２種類以上を混合して用いることで、黄色、緑色、赤色以外の色の射出光が色変換材料混合品から射出される構成とすることもできる。具体的には、例えば、シアン色を発光する構成としてもよく、この場合には、緑色発光蛍光体粒子（例えば、ＬａＰＯ4：Ｃｅ，Ｔｂ、ＢａＭｇＡｌ10Ｏ17：Ｅｕ，Ｍｎ、Ｚｎ2ＳｉＯ4：Ｍｎ、ＭｇＡｌ11Ｏ19：Ｃｅ，Ｔｂ、Ｙ2ＳｉＯ5：Ｃｅ，Ｔｂ、ＭｇＡｌ11Ｏ19：ＣＥ，Ｔｂ，Ｍｎ）と青色発光蛍光体粒子（例えば、ＢａＭｇＡｌ10Ｏ17：Ｅｕ、ＢａＭｇ2Ａｌ16Ｏ27：Ｅｕ、Ｓｒ2Ｐ2Ｏ7：Ｅｕ、Ｓｒ5（ＰＯ4）3Ｃｌ：Ｅｕ、（Ｓｒ，Ｃａ，Ｂａ，Ｍｇ）5（ＰＯ4）3Ｃｌ：Ｅｕ、ＣａＷＯ4、ＣａＷＯ4：Ｐｂ）とを混合したものを用いればよい。
【００２０】
あるいは又、ＧａＮ系半導体発光素子からの射出光である紫外線によって励起され、赤色を射出する色変換材料として、具体的には、赤色発光蛍光体粒子、より具体的には、Ｙ2Ｏ3：Ｅｕ、ＹＶＯ4：Ｅｕ、Ｙ（Ｐ，Ｖ）Ｏ4：Ｅｕ、３．５ＭｇＯ・０．５ＭｇＦ2・Ｇｅ2：Ｍｎ、ＣａＳｉＯ3：Ｐｂ，Ｍｎ、Ｍｇ6ＡｓＯ11：Ｍｎ、（Ｓｒ，Ｍｇ）3（ＰＯ4）3：Ｓｎ、Ｌａ2Ｏ2Ｓ：Ｅｕ、Ｙ2Ｏ2Ｓ：Ｅｕを挙げることができる。また、ＧａＮ系半導体発光素子からの射出光である紫外線によって励起され、緑色を射出する色変換材料として、具体的には、緑色発光蛍光体粒子、より具体的には、ＬａＰＯ4：Ｃｅ，Ｔｂ、ＢａＭｇＡｌ10Ｏ17：Ｅｕ，Ｍｎ、Ｚｎ2ＳｉＯ4：Ｍｎ、ＭｇＡｌ11Ｏ19：Ｃｅ，Ｔｂ、Ｙ2ＳｉＯ5：Ｃｅ，Ｔｂ、ＭｇＡｌ11Ｏ19：ＣＥ，Ｔｂ，Ｍｎ、Ｓｉ6-ZＡｌZＯZＮ8-Z：Ｅｕを挙げることができる。更には、ＧａＮ系半導体発光素子からの射出光である紫外線によって励起され、青色を射出する色変換材料として、具体的には、青色発光蛍光体粒子、より具体的には、ＢａＭｇＡｌ10Ｏ17：Ｅｕ、ＢａＭｇ2Ａｌ16Ｏ27：Ｅｕ、Ｓｒ2Ｐ2Ｏ7：Ｅｕ、Ｓｒ5（ＰＯ4）3Ｃｌ：Ｅｕ、（Ｓｒ，Ｃａ，Ｂａ，Ｍｇ）5（ＰＯ4）3Ｃｌ：Ｅｕ、ＣａＷＯ4、ＣａＷＯ4：Ｐｂを挙げることができる。更には、ＧａＮ系半導体発光素子からの射出光である紫外線によって励起され、黄色を射出する色変換材料として、具体的には、黄色発光蛍光体粒子、より具体的には、ＹＡＧ系蛍光体粒子を挙げることができる。尚、色変換材料は、１種類であってもよいし、２種類以上を混合して用いてもよい。更には、色変換材料を２種類以上を混合して用いることで、黄色、緑色、赤色以外の色の射出光が色変換材料混合品から射出される構成とすることもできる。具体的には、シアン色を発光する構成としてもよく、この場合には、上記の緑色発光蛍光体粒子と青色発光蛍光体粒子を混合したものを用いればよい。
【００２１】
但し、色変換材料は、蛍光粒子に限定されず、例えば、ナノメートルサイズのＣｄＳｅ／ＺｎＳやナノメートルサイズのシリコンといった量子効果を用いた多色・高効率の発光粒子を挙げることもできるし、半導体材料に添加された希土類原子は殻内遷移により鋭く発光することが知られており、このような技術を適用した発光粒子を挙げることもできる。
【００２２】
上記の好ましい構成を含む本発明の発光装置にあっては、ＧａＮ系半導体発光素子からの射出光と、色変換材料からの射出光（例えば、黄色；赤色及び緑色；黄色及び赤色；緑色、黄色及び赤色）とが混色されて、白色を射出する構成とすることができるが、これに限定するものではなく、可変色照明やディスプレイ応用も可能である。
【００２３】
上記の目的を達成するための本発明の第１の態様に係る画像表示装置は、画像を表示するためのＧａＮ系半導体発光素子を備えた画像表示装置であって、
該ＧａＮ系半導体発光素子は、
（Ａ）ｎ型の導電型を有する第１ＧａＮ系化合物半導体層、
（Ｂ）井戸層、及び、井戸層と井戸層とを隔てる障壁層から成る多重量子井戸構造を有する活性層、及び、
（Ｃ）ｐ型の導電型を有する第２ＧａＮ系化合物半導体層、
を備えており、
活性層における第１ＧａＮ系化合物半導体層側の井戸層密度をｄ1、第２ＧａＮ系化合物半導体層側の井戸層密度をｄ2としたとき、ｄ1＞ｄ2を満足するように活性層における井戸層が配置されていることを特徴とする。
【００２４】
ここで、本発明の第１の態様に係る画像表示装置として、例えば、以下に説明する構成、構造の画像表示装置を挙げることができる。尚、特に断りの無い限り、画像表示装置あるいは発光素子パネルを構成するＧａＮ系半導体発光素子の数は、画像表示装置に要求される仕様に基づき、決定すればよい。また、画像表示装置に要求される仕様に基づき、ライト・バルブを更に備えている構成とすることができる。
【００２５】
（１）第１Ａの態様に係る画像表示装置・・・
（α）ＧａＮ系半導体発光素子が２次元マトリクス状に配列された発光素子パネル、
を備え、
ＧａＮ系半導体発光素子のそれぞれの発光／非発光状態を制御することで、ＧａＮ系半導体発光素子の発光状態を直接的に視認させることで画像を表示する、パッシブマトリックスタイプあるいはアクティブマトリックスタイプの直視型の画像表示装置。
（２）第１Ｂの態様に係る画像表示装置・・・
（α）ＧａＮ系半導体発光素子が２次元マトリクス状に配列された発光素子パネル、
を備え、
ＧａＮ系半導体発光素子のそれぞれの発光／非発光状態を制御し、スクリーンに投影することで画像を表示する、パッシブマトリックスタイプあるいはアクティブマトリックスタイプのプロジェクション型の画像表示装置。
（３）第１Ｃの態様に係る画像表示装置・・・
（α）赤色を発光する半導体発光素子（例えば、ＡｌＧａＩｎＰ系半導体発光素子やＧａＮ系半導体発光素子。以下においても同様）が２次元マトリクス状に配列された赤色発光素子パネル、
（β）緑色を発光するＧａＮ系半導体発光素子が２次元マトリクス状に配列された緑色発光素子パネル、及び、
（γ）青色を発光するＧａＮ系半導体発光素子が２次元マトリクス状に配列された青色発光素子パネル、並びに、
（δ）赤色発光素子パネル、緑色発光素子パネル及び青色発光素子パネルから射出された光を１本の光路に纏めるための手段（例えば、ダイクロイック・プリズムであり、以下の説明においても同様である）、
を備え、
赤色発光半導体発光素子、緑色発光ＧａＮ系半導体発光素子及び青色発光ＧａＮ系半導体発光素子のそれぞれの発光／非発光状態を制御するカラー表示の画像表示装置（直視型あるいはプロジェクション型）。
（４）第１Ｄの態様に係る画像表示装置・・・
（α）ＧａＮ系半導体発光素子、及び、
（β）ＧａＮ系半導体発光素子から射出された射出光の通過／非通過を制御するための一種のライト・バルブである光通過制御装置［例えば、液晶表示装置やデジタルマイクロミラーデバイス（ＤＭＤ）、ＬＣＯＳ（Liquid Crystal On Silicon）であり、以下の説明においても同様である］、
を備え、
光通過制御装置によってＧａＮ系半導体発光素子から射出された射出光の通過／非通過を制御することで画像を表示する画像表示装置（直視型あるいはプロジェクション型）。尚、ＧａＮ系半導体発光素子の数は、画像表示装置に要求される仕様に基づき、決定すればよく、１又は複数とすることができる。また、ＧａＮ系半導体発光素子から射出された射出光を光通過制御装置へと案内するための手段（光案内部材）として、導光部材、マイクロレンズアレイ、ミラーや反射板、集光レンズを例示することができる。
（５）第１Ｅの態様に係る画像表示装置・・・
（α）ＧａＮ系半導体発光素子が２次元マトリクス状に配列された発光素子パネル、及び、
（β）ＧａＮ系半導体発光素子から射出された射出光の通過／非通過を制御するための光通過制御装置（ライト・バルブ）、
を備え、
光通過制御装置によってＧａＮ系半導体発光素子から射出された射出光の通過／非通過を制御することで画像を表示する画像表示装置（直視型あるいはプロジェクション型）。
（６）第１Ｆの態様に係る画像表示装置・・・
（α）赤色を発光する半導体発光素子が２次元マトリクス状に配列された赤色発光素子パネル、及び、赤色発光素子パネルから射出された射出光の通過／非通過を制御するための赤色光通過制御装置（ライト・バルブ）、
（β）緑色を発光するＧａＮ系半導体発光素子が２次元マトリクス状に配列された緑色発光素子パネル、及び、緑色発光素子パネルから射出された射出光の通過／非通過を制御するための緑色光通過制御装置（ライト・バルブ）、
（γ）青色を発光するＧａＮ系半導体発光素子が２次元マトリクス状に配列された青色発光素子パネル、及び、青色発光素子パネルから射出された射出光の通過／非通過を制御するための青色光通過制御装置（ライト・バルブ）、並びに、
（δ）赤色光通過制御装置、緑色光通過制御装置及び青色光通過制御装置を通過した光を１本の光路に纏めるための手段、
を備え、
光通過制御装置によってこれらの発光素子パネルから射出された射出光の通過／非通過を制御することで画像を表示するカラー表示の画像表示装置（直視型あるいはプロジェクション型）。
（７）第１Ｇの態様に係る画像表示装置・・・
（α）赤色を発光する半導体発光素子、
（β）緑色を発光するＧａＮ系半導体発光素子、及び、
（γ）青色を発光するＧａＮ系半導体発光素子、並びに、
（δ）赤色発光半導体発光素子、緑色発光ＧａＮ系半導体発光素子及び青色発光ＧａＮ系半導体発光素子のそれぞれから射出された光を１本の光路に纏めるための手段、更には、
（ε）１本の光路に纏めるための手段から射出された光の通過／非通過を制御するための光通過制御装置（ライト・バルブ）、
を備え、
光通過制御装置によってこれらの発光素子から射出された射出光の通過／非通過を制御することで画像を表示する、フィールドシーケンシャル方式のカラー表示の画像表示装置（直視型あるいはプロジェクション型）。
（８）第１Ｈの態様に係る画像表示装置・・・
（α）赤色を発光する半導体発光素子が２次元マトリクス状に配列された赤色発光素子パネル、
（β）緑色を発光するＧａＮ系半導体発光素子が２次元マトリクス状に配列された緑色発光素子パネル、及び、
（γ）青色を発光するＧａＮ系半導体発光素子が２次元マトリクス状に配列された青色発光素子パネル、並びに、
（δ）赤色発光素子パネル、緑色発光素子パネル及び青色発光素子パネルのそれぞれから射出された光を１本の光路に纏めるための手段、更には、
（ε）１本の光路に纏めるための手段から射出された光の通過／非通過を制御するための光通過制御装置（ライト・バルブ）、
を備え、
光通過制御装置によってこれらの発光素子パネルから射出された射出光の通過／非通過を制御することで画像を表示する、フィールドシーケンシャル方式のカラー表示の画像表示装置（直視型あるいはプロジェクション型）。
【００２６】
また、上記の目的を達成するための本発明の第２の態様に係る画像表示装置は、青色を発光する第１発光素子、緑色を発光する第２発光素子、及び、赤色を発光する第３発光素子から構成された、カラー画像を表示するための発光素子ユニットが、２次元マトリクス状に配列されて成る画像表示装置であって、
第１発光素子、第２発光素子及び第３発光素子の内の少なくとも１つの発光素子を構成するＧａＮ系半導体発光素子は、
（Ａ）ｎ型の導電型を有する第１ＧａＮ系化合物半導体層、
（Ｂ）井戸層、及び、井戸層と井戸層とを隔てる障壁層から成る多重量子井戸構造を有する活性層、及び、
（Ｃ）ｐ型の導電型を有する第２ＧａＮ系化合物半導体層、
を備えており、
活性層における第１ＧａＮ系化合物半導体層側の井戸層密度をｄ1、第２ＧａＮ系化合物半導体層側の井戸層密度をｄ2としたとき、ｄ1＞ｄ2を満足するように活性層における井戸層が配置されていることを特徴とする。
【００２７】
ここで、本発明の第２の態様に係る画像表示装置として、例えば、以下に説明する構成、構造の画像表示装置を挙げることができる。尚、発光素子ユニットの数は、画像表示装置に要求される仕様に基づき、決定すればよい。また、画像表示装置に要求される仕様に基づき、ライト・バルブを更に備えている構成とすることができる。
【００２８】
（１）第２Ａの態様に係る画像表示装置・・・
第１発光素子、第２発光素子及び第３発光素子のそれぞれの発光／非発光状態を制御することで、各発光素子の発光状態を直接的に視認させることで画像を表示する、パッシブマトリックスタイプあるいはアクティブマトリックスタイプの直視型、カラー表示の画像表示装置。
（２）第２Ｂの態様に係る画像表示装置・・・
第１発光素子、第２発光素子及び第３発光素子のそれぞれの発光／非発光状態を制御し、スクリーンに投影することで画像を表示する、パッシブマトリックスタイプあるいはアクティブマトリックスタイプのプロジェクション型、カラー表示の画像表示装置。
（３）第２Ｃの態様に係る画像表示装置・・・
２次元マトリクス状に配列された発光素子ユニットからの射出光の通過／非通過を制御するための光通過制御装置（ライト・バルブ）を備え、発光素子ユニットにおける第１発光素子、第２発光素子及び第３発光素子のそれぞれの発光／非発光状態を時分割制御し、更に、光通過制御装置によって第１発光素子、第２発光素子及び第３発光素子から射出された射出光の通過／非通過を制御することで画像を表示する、フィールドシーケンシャル方式のカラー表示の画像表示装置（直視型あるいはプロジェクション型）。
【００２９】
上記の目的を達成するための本発明の面状光源装置は、透過型あるいは半透過型の液晶表示装置を背面から照射する面状光源装置であって、
面状光源装置に備えられた光源としてのＧａＮ系半導体発光素子は、
（Ａ）ｎ型の導電型を有する第１ＧａＮ系化合物半導体層、
（Ｂ）井戸層、及び、井戸層と井戸層とを隔てる障壁層から成る多重量子井戸構造を有する活性層、及び、
（Ｃ）ｐ型の導電型を有する第２ＧａＮ系化合物半導体層、
を備えており、
活性層における第１ＧａＮ系化合物半導体層側の井戸層密度をｄ1、第２ＧａＮ系化合物半導体層側の井戸層密度をｄ2としたとき、ｄ1＞ｄ2を満足するように活性層における井戸層が配置されていることを特徴とする。
【００３０】
上記の目的を達成するための本発明の液晶表示装置組立体は、透過型あるいは半透過型の液晶表示装置、及び、該液晶表示装置を背面から照射する面状光源装置を備えた液晶表示装置組立体であって、
面状光源装置に備えられた光源としてのＧａＮ系半導体発光素子は、
（Ａ）ｎ型の導電型を有する第１ＧａＮ系化合物半導体層、
（Ｂ）井戸層、及び、井戸層と井戸層とを隔てる障壁層から成る多重量子井戸構造を有する活性層、及び、
（Ｃ）ｐ型の導電型を有する第２ＧａＮ系化合物半導体層、
を備えており、
活性層における第１ＧａＮ系化合物半導体層側の井戸層密度をｄ1、第２ＧａＮ系化合物半導体層側の井戸層密度をｄ2としたとき、ｄ1＞ｄ2を満足するように活性層における井戸層が配置されていることを特徴とする。
【００３１】
本発明の面状光源装置にあっては、また、本発明の液晶表示装置組立体における面状光源装置にあっては、光源は、青色を発光する第１発光素子、緑色を発光する第２発光素子、及び、赤色を発光する第３発光素子を備え、ＧａＮ系半導体発光素子は、第１発光素子、第２発光素子及び第３発光素子の内の少なくとも１つ（１種類）の発光素子を構成する態様とすることができるが、これに限定するものではなく、面状光源装置における光源を１又は複数の本発明の発光装置から構成することもできる。また、第１発光素子、第２発光素子、及び、第３発光素子は、それぞれ、１つであってもよいし、複数であってもよい。
【００３２】
本発明の第２の態様に係る画像表示装置、本発明の面状光源装置、あるいは、本発明の液晶表示装置組立体において、光源を第１発光素子、第２発光素子及び第３発光素子から構成する場合、第１発光素子、第２発光素子及び第３発光素子の内の少なくとも１つ（１種類）の発光素子はＧａＮ系半導体発光素子によって構成される。云い換えれば、第１発光素子、第２発光素子及び第３発光素子の内のいずれか１種類の発光素子はＧａＮ系半導体発光素子から構成され、残りの２種類の発光素子は他の構成の半導体発光素子から構成されていてもよいし、第１発光素子、第２発光素子及び第３発光素子の内のいずれか２種類の発光素子はＧａＮ系半導体発光素子から構成され、残りの１種類の発光素子は他の構成の半導体発光素子から構成されていてもよいし、第１発光素子、第２発光素子及び第３発光素子の全ての発光素子がＧａＮ系半導体発光素子から構成されていてもよい。尚、他の構成の半導体発光素子として、赤色を発光するＡｌＧａＩｎＰ系半導体発光素子を挙げることができる。
【００３３】
本発明の面状光源装置、あるいは、本発明の液晶表示装置組立体における面状光源装置は、２種類の面状光源装置（バックライト）、即ち、例えば実開昭６３−１８７１２０や特開２００２−２７７８７０に開示された直下型の面状光源装置、並びに、例えば特開２００２−１３１５５２に開示されたエッジライト型（サイドライト型とも呼ばれる）の面状光源装置とすることができる。尚、ＧａＮ系半導体発光素子の数は本質的に任意であり、面状光源装置に要求される仕様に基づき決定すればよい。
【００３４】
ここで、直下型の面状光源装置にあっては、液晶表示装置に対向して、第１発光素子、第２発光素子及び第３発光素子が配置され、液晶表示装置と第１発光素子、第２発光素子及び第３発光素子との間には、拡散板、拡散シート、プリズムシート、偏光変換シートといった光学機能シート群や、反射シートが配置されている。
【００３５】
直下型の面状光源装置にあっては、より具体的には、赤色（例えば、波長６４０ｎｍ）を発光する半導体発光素子、緑色（例えば、波長５３０ｎｍ）を発光するＧａＮ系半導体発光素子、及び、青色（例えば、波長４５０ｎｍ）を発光するＧａＮ系半導体発光素子が、筐体内に配置、配列されている構成とすることができるが、これに限定するものではない。ここで、複数の赤色を発光する半導体発光素子、複数の緑色を発光するＧａＮ系半導体発光素子、及び、複数の青色を発光するＧａＮ系半導体発光素子が、筐体内に配置、配列されている場合、これらの発光素子の配列状態として、赤色発光の半導体発光素子、緑色発光のＧａＮ系半導体発光素子及び青色発光のＧａＮ系半導体発光素子を１組とした発光素子列を液晶表示装置の画面水平方向に複数、連ねて発光素子列アレイを形成し、この発光素子列アレイを液晶表示装置の画面垂直方向に複数本、並べる配列を例示することができる。尚、発光素子列として、（１つの赤色発光の半導体発光素子，１つの緑色発光のＧａＮ系半導体発光素子，１つの青色発光のＧａＮ系半導体発光素子）、（１つの赤色発光の半導体発光素子，２つの緑色発光のＧａＮ系半導体発光素子，１つの青色発光のＧａＮ系半導体発光素子）、（２つの赤色発光の半導体発光素子，２つの緑色発光のＧａＮ系半導体発光素子，１つの青色発光のＧａＮ系半導体発光素子）等の複数個の組合せを挙げることができる。尚、赤色、緑色、青色以外の第４番目の色を発光する発光素子を更に備えていてもよい。また、ＧａＮ系半導体発光素子には、例えば、日経エレクトロニクス  ２００４年１２月２０日第８８９号の第１２８ページに掲載されたような光取出しレンズが取り付けられていてもよい。
【００３６】
一方、エッジライト型の面状光源装置にあっては、液晶表示装置に対向して導光板が配置され、導光板の側面（次に述べる第１側面）にＧａＮ系半導体発光素子が配置される。導光板は、第１面（底面）、この第１面と対向した第２面（頂面）、第１側面、第２側面、第１側面と対向した第３側面、及び、第２側面と対向した第４側面を有する。導光板のより具体的な形状として、全体として、楔状の切頭四角錐形状を挙げることができ、この場合、切頭四角錐の２つの対向する側面が第１面及び第２面に相当し、切頭四角錐の底面が第１側面に相当する。そして、第１面（底面）の表面部には凸部及び／又は凹部が設けられていることが望ましい。導光板の第１側面から光が入射され、第２面（頂面）から液晶表示装置に向けて光が射出される。ここで、導光板の第２面は、平滑としてもよいし（即ち、鏡面としてもよいし）、拡散効果のあるブラストシボを設けてもよい（即ち、微細な凹凸面とすることもできる）。
【００３７】
導光板の第１面（底面）には、凸部及び／又は凹部が設けられていることが望ましい。即ち、導光板の第１面には、凸部が設けられ、あるいは又、凹部が設けられ、あるいは又、凹凸部が設けられていることが望ましい。凹凸部が設けられている場合、凹部と凸部とが連続していてもよいし、不連続であってもよい。導光板の第１面に設けられた凸部及び／又は凹部は、導光板への光入射方向と所定の角度を成す方向に沿って延びる連続した凸部及び／又は凹部である構成とすることができる。このような構成にあっては、導光板への光入射方向であって第１面と垂直な仮想平面で導光板を切断したときの連続した凸形状あるいは凹形状の断面形状として、三角形；正方形、長方形、台形を含む任意の四角形；任意の多角形；円形、楕円形、放物線、双曲線、カテナリー等を含む任意の滑らかな曲線を例示することができる。尚、導光板への光入射方向と所定の角度を成す方向とは、導光板への光入射方向を０度としたとき、６０度〜１２０度の方向を意味する。以下においても同様である。あるいは又、導光板の第１面に設けられた凸部及び／又は凹部は、導光板への光入射方向と所定の角度を成す方向に沿って延びる不連続の凸部及び／又は凹部である構成とすることができる。このような構成にあっては、不連続の凸形状あるいは凹形状の形状として、角錐、円錐、円柱、三角柱や四角柱を含む多角柱、球の一部、回転楕円体の一部、回転放物線体の一部、回転双曲線体の一部といった各種の滑らかな曲面を例示することができる。尚、導光板において、場合によっては、第１面の周縁部には凸部や凹部が形成されていなくともよい。更には、光源から射出され、導光板に入射した光が導光板の第１面に形成された凸部あるいは凹部に衝突して散乱されるが、導光板の第１面に設けられた凸部あるいは凹部の高さや深さ、ピッチ、形状を、一定としてもよいし、光源から離れるに従い変化させてもよい。後者の場合、例えば凸部あるいは凹部のピッチを光源から離れるに従い細かくしてもよい。ここで、凸部のピッチ、あるいは、凹部のピッチとは、導光板への光入射方向に沿った凸部のピッチ、あるいは、凹部のピッチを意味する。
【００３８】
導光板を備えた面状光源装置にあっては、導光板の第１面に対向して反射部材を配置することが望ましい。導光板の第２面に対向して液晶表示装置が配置されている。光源から射出された光は、導光板の第１側面（例えば、切頭四角錐の底面に相当する面）から導光板に入射し、第１面の凸部あるいは凹部に衝突して散乱され、第１面から射出し、反射部材にて反射され、第１面に再び入射し、第２面から射出され、液晶表示装置を照射する。液晶表示装置と導光板の第２面との間に、例えば、拡散シートやプリズムシートを配置してもよい。また、光源から射出された光を直接、導光板に導いてもよいし、間接的に導光板に導いてもよい。後者の場合、例えば、光ファイバーを用いればよい。
【００３９】
導光板は、光源が射出する光を余り吸収することの無い材料から導光板を作製することが好ましい。具体的には、導光板を構成する材料として、例えば、ガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。
【００４０】
例えば、透過型のカラー液晶表示装置は、例えば、透明第１電極を備えたフロント・パネル、透明第２電極を備えたリア・パネル、及び、フロント・パネルとリア・パネルとの間に配された液晶材料から成る。
【００４１】
ここで、フロント・パネルは、より具体的には、例えば、ガラス基板やシリコン基板から成る第１の基板と、第１の基板の内面に設けられた透明第１電極（共通電極とも呼ばれ、例えば、ＩＴＯから成る）と、第１の基板の外面に設けられた偏光フィルムとから構成されている。更には、フロント・パネルは、第１の基板の内面に、アクリル樹脂やエポキシ樹脂から成るオーバーコート層によって被覆されたカラーフィルターが設けられ、オーバーコート層上に透明第１電極が形成された構成を有している。透明第１電極上には配向膜が形成されている。カラーフィルターの配置パターンとして、デルタ配列、ストライプ配列、ダイアゴナル配列、レクタングル配列を挙げることができる。一方、リア・パネルは、より具体的には、例えば、ガラス基板やシリコン基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型のカラー液晶表示装置を構成する各種の部材や液晶材料は、周知の部材、材料から構成することができる。尚、スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。
【００４２】
以上に説明した好ましい形態、構成を含む本発明のＧａＮ系半導体発光素子、発光装置、第１の態様あるいは第２の態様に係る画像表示装置、面状光源装置、あるいは、液晶表示装置組立体（以下、これらを総称して、単に、本発明と呼ぶ場合がある）において、井戸層密度を異ならせるために、井戸層の厚さを一定とし、障壁層の厚さを異ならせる（具体的には、活性層における第１ＧａＮ系化合物半導体層側の障壁層の厚さを、第２ＧａＮ系化合物半導体層側の障壁層の厚さよりも薄くする）構成とすることが好ましいが、これに限定されるものではなく、障壁層の厚さを一定とし、井戸層の厚さを異ならせる（具体的には、活性層における第１ＧａＮ系化合物半導体層側の井戸層の厚さを、第２ＧａＮ系化合物半導体層側の井戸層の厚さよりも厚くする）構成としてもよいし、井戸層の厚さ及び障壁層の厚さの両方を異ならせる構成としてもよい。
【００４３】
本発明において、井戸層密度ｄ1及び井戸層密度ｄ2を、以下のように定義する。即ち、総厚ｔ0の活性層を厚さ方向に２つに分割したとき、第１ＧａＮ系化合物半導体層側の活性層の領域である活性層第１領域ＡＲ1の厚さをｔ1、第２ＧａＮ系化合物半導体層側の活性層の領域である活性層第２領域ＡＲ2の厚さをｔ2（但し、ｔ0＝ｔ1＋ｔ2）とする。また、活性層第１領域ＡＲ1に含まれる井戸層の数をＷＬ1（正数であり、整数には限定されない）、活性層第２領域ＡＲ2に含まれる井戸層の数をＷＬ2（正数であり、整数には限定されず、井戸層の総数ＷＬ＝ＷＬ1＋ＷＬ2）とする。尚、活性層第１領域ＡＲ1と活性層第２領域ＡＲ2に跨って１つ井戸層（厚さｔIF）が存在する場合には、活性層第１領域ＡＲ1内のみに含まれる井戸層の数をＷＬ’1、活性層第２領域ＡＲ2内のみに含まれる井戸層の数をＷＬ’2とし、活性層第１領域ＡＲ1と活性層第２領域ＡＲ2に跨った井戸層における活性層第１領域ＡＲ1に含まれる厚さを厚さｔIF-1、活性層第２領域ＡＲ2に含まれる厚さを厚さｔIF-2（ｔIF＝ｔIF-1＋ｔIF-2）としたとき、
ＷＬ1＝ＷＬ’1＋ΔＷＬ1
ＷＬ2＝ＷＬ’2＋ΔＷＬ2
である。但し、
ΔＷＬ1＋ΔＷＬ2＝１
であり、
ＷＬ＝ＷＬ1＋ＷＬ2
＝ＷＬ’1＋ＷＬ’2＋１
ΔＷＬ1＝ｔIF-1／ｔIF
ΔＷＬ2＝ｔIF-2／ｔIF
である。
【００４４】
そして、井戸層密度ｄ1及び井戸層密度ｄ2は、以下の式（１−１）、式（１−２）から求めることができる。但し、ｋ≡（ｔ0／ＷＬ）である。
【００４５】
ｄ1＝（ＷＬ1／ＷＬ）／（ｔ1／ｔ0）
＝ｋ（ＷＬ1／ｔ1）                    （１−１）
ｄ2＝（ＷＬ2／ＷＬ）／（ｔ2／ｔ0）
＝ｋ（ＷＬ2／ｔ2）                    （１−２）
【００４６】
ここで、本発明においては、活性層の総厚をｔ0とし、活性層における第１ＧａＮ系化合物半導体層側界面から厚さ（２ｔ0／３）までの活性層第１領域ＡＲ1内の井戸層密度をｄ1、第２ＧａＮ系化合物半導体層側界面から厚さ（ｔ0／３）までの活性層第２領域ＡＲ2内の井戸層密度をｄ2としたとき、ｄ1＞ｄ2を満足するように活性層における井戸層が配置されている構成とすることができ、あるいは又、活性層の総厚をｔ0とし、活性層における第１ＧａＮ系化合物半導体層側界面から厚さ（ｔ0／２）までの活性層第１領域ＡＲ1内の井戸層密度をｄ1、第２ＧａＮ系化合物半導体層側界面から厚さ（ｔ0／２）までの活性層第２領域ＡＲ2内の井戸層密度をｄ2としたとき、ｄ1＞ｄ2を満足するように活性層における井戸層が配置されている構成とすることができ、あるいは又、活性層の総厚をｔ0とし、活性層における第１ＧａＮ系化合物半導体層側界面から厚さ（ｔ0／３）までの活性層第１領域ＡＲ1内の井戸層密度をｄ1、第２ＧａＮ系化合物半導体層側界面から厚さ（２ｔ0／３）までの活性層第２領域ＡＲ2内の井戸層密度をｄ2としたとき、ｄ1＞ｄ2を満足するように活性層における井戸層が配置されている構成とすることができる。
【００４７】
以上に説明した種々の好ましい形態、構成を含む本発明においては、ｄ2／ｄ1≦０．８、好ましくは、ｄ2／ｄ1≦０．５を満足するように活性層における井戸層が配置されていることが望ましい。
【００４８】
更には、以上に説明した種々の好ましい形態、構成を含む本発明においては、活性層にはインジウム原子が含まれている形態、より具体的には、ＡｌxＧａ1-x-yＩｎyＮ（但し、ｘ≧０，ｙ＞０，０＜ｘ＋ｙ≦１）とすることができる。また、第１ＧａＮ系化合物半導体層、第２ＧａＮ系化合物半導体層として、ＧａＮ層、ＡｌＧａＮ層、ＩｎＧａＮ層、ＡｌＩｎＧａＮ層を挙げることができる。更には、これらの化合物半導体層にホウ素（Ｂ）原子やタリウム（Ｔｌ）原子、ヒ素（Ａｓ）原子、リン（Ｐ）原子、アンチモン（Ｓｂ）原子が含まれていてもよい。
【００４９】
更には、以上に説明した種々の好ましい形態、構成を含む本発明において、活性層における井戸層の数（ＷＬ）は、２以上、好ましくは４以上であることが、一層確実に、発光効率を犠牲にすることなく、動作電流密度の増加に伴い発光波長を大きくシフトさせるといった観点から、好ましい。
【００５０】
また、以上に説明した種々の好ましい形態、構成を含む本発明においては、発光波長（発光波長にピークが存在する場合には、発光ピーク波長。以下の説明においても同様）をλとしたとき、３７０ｎｍ≦λ≦６５０ｎｍとすることができ、あるいは又、４３０ｎｍ≦λ≦５５０ｎｍとすることができ、あるいは又、４３０ｎｍ≦λ≦４８０ｎｍとすることができ、あるいは又、５００ｎｍ≦λ≦５５０ｎｍとすることができる。尚、発光波長のシフト量を、以下の説明においては、Δλで表し、Δλのマイナスの値は、短波長側への波長シフトを意味する。
【００５１】
一般に、半導体発光素子は、特性測定時の発熱や温度変化によっても発光波長に変化が生じる。従って、本発明においては、ほぼ室温（２５゜Ｃ）での特性を対象とする。ＧａＮ系半導体発光素子自身の発熱が少ない場合には、直流電流での駆動でも問題は生じないが、発熱が大きい場合、パルス電流で駆動する等、ＧａＮ系半導体発光素子自身の温度（接合領域の温度）が室温から大幅に変化しないような測定方法を採用する必要がある。
【００５２】
また、発光波長に関しては、スペクトルにおけるパワーピークの波長を対象とする。人間の視感特性等を考慮したスペクトルや、通常色合いを表現するために用いるドミナント波長（主波長）ではない。更には、測定条件によっては、薄膜干渉等によって活性層から発せられた光が多数回反射することで、見掛け上、周期的な変動をもったスペクトルとして観測される場合があるが、これらの周期的な変動分を取り除いた、活性層で生じた光を反映したスペクトルを対象とする。
【００５３】
更には、以上に説明した種々の好ましい形態、構成を含む本発明においては、ＧａＮ系半導体発光素子の動作電流密度を３０Ａ／ｃｍ2以上とする構成とすることができ、あるいは又、ＧａＮ系半導体発光素子の動作電流密度を５０Ａ／ｃｍ2以上とする構成とすることができ、あるいは又、ＧａＮ系半導体発光素子の動作電流密度を１００Ａ／ｃｍ2以上とする構成とすることができる。
【００５４】
尚、ＧａＮ系半導体発光素子の動作電流密度とは、動作電流値を活性層面積（接合領域面積）で除した値である。即ち、市販のＧａＮ系半導体発光素子は、種々のパッケージ形態を有するだけでなく、用途や光量によってＧａＮ系半導体発光素子の大きさも異なる。また、ＧａＮ系半導体発光素子の大きさに応じて標準的な駆動電流（動作電流）が異なる等、特性の電流値依存性を直接比較することは困難である。本発明においては、一般化のために、駆動電流の値それ自体ではなく、このような駆動電流値を活性層面積（接合領域面積）で除した動作電流密度（単位：アンペア／ｃｍ2）で表現する。
【００５５】
また、以上に説明した種々の好ましい形態、構成を含む本発明においては、ＧａＮ系半導体発光素子は、
（Ｄ）第１ＧａＮ系化合物半導体層と活性層との間に形成されたＩｎ原子を含有する下地層、及び、
（Ｅ）活性層と第２ＧａＮ系化合物半導体層との間に形成され、ｐ型ドーパントを含有する超格子構造層、
を更に備えている構成とすることができる。このような構成にすることで、発光効率の一層の向上と動作電圧の一層の低下を図りつつ、高い動作電流密度における一層安定したＧａＮ系半導体発光素子の動作を達成することができる。
【００５６】
尚、このような構成にあっては、活性層と超格子構造層との間には、アンドープＧａＮ系化合物半導体層が形成され、該アンドープＧａＮ系化合物半導体層の厚さは１００ｎｍ以下であることが好ましい。また、超格子構造層の総厚は５ｎｍ以上であることが望ましく、超格子構造層における超格子構造の周期は、２原子層以上、２０ｎｍ以下であることが好ましい。また、超格子構造層が含有するｐ型ドーパントの濃度は、１×１０18／ｃｍ3乃至４×１０20／ｃｍ3であることが望ましい。あるいは又、下地層の厚さは２０ｎｍ以上であることが好ましく、下地層と活性層との間には、アンドープＧａＮ系化合物半導体層が形成され、該アンドープＧａＮ系化合物半導体層の厚さは５０ｎｍ以下であることが望ましい。更には、下地層及び活性層はＩｎを含有し、下地層におけるＩｎ組成割合は０．００５以上であり、且つ、活性層におけるＩｎ組成割合よりも低い構成とすることもでき、また、下地層は、１×１０16／ｃｍ3乃至１×１０21／ｃｍ3のｎ型ドーパントを含有する構成とすることもできる。
【００５７】
以上に説明した種々の好ましい形態、構成を含む本発明において、第１ＧａＮ系化合物半導体層、活性層、第２ＧａＮ系化合物半導体層等の種々のＧａＮ系化合物半導体層の形成方法として、有機金属化学的気相成長法（ＭＯＣＶＤ法）やＭＢＥ法、ハロゲンが輸送あるいは反応に寄与するハイドライド気相成長法等を挙げることができる。
【００５８】
ＭＯＣＶＤ法における有機ガリウム源ガスとして、トリメチルガリウム（ＴＭＧ）ガスやトリエチルガリウム（ＴＥＧ）ガスを挙げることができるし、窒素源ガスとして、アンモニアガスやヒドラジンガスを挙げることができる。また、ｎ型の導電型を有する第１ＧａＮ系化合物半導体層の形成においては、例えば、ｎ型不純物（ｎ型ドーパント）としてケイ素（Ｓｉ）を添加すればよいし、ｐ型の導電型を有する第２ＧａＮ系化合物半導体層の形成においては、例えば、ｐ型不純物（ｐ型ドーパント）としてマグネシウム（Ｍｇ）を添加すればよい。また、ＧａＮ系化合物半導体層の構成原子としてアルミニウム（Ａｌ）あるいはインジウム（Ｉｎ）が含まれる場合、Ａｌ源としてトリメチルアルミニウム（ＴＭＡ）ガスを用いればよいし、Ｉｎ源としてトリメチルインジウム（ＴＭＩ）ガスを用いればよい。更には、Ｓｉ源としてモノシランガス（ＳｉＨ4ガス）を用いればよいし、Ｍｇ源としてシクロペンタジエニルマグネシウムガスやメチルシクロペンタジエニルマグネシウム、ビスシクロペンタジエニルマグネシウム（Ｃｐ2Ｍｇ）を用いればよい。尚、ｎ型不純物（ｎ型ドーパント）として、Ｓｉ以外に、Ｇｅ、Ｓｅ、Ｓｎ、Ｃ、Ｔｉを挙げることができるし、ｐ型不純物（ｐ型ドーパント）として、Ｍｇ以外に、Ｚｎ、Ｃｄ、Ｂｅ、Ｃａ、Ｂａ、Ｏを挙げることができる。
【００５９】
ｐ型の導電型を有する第２ＧａＮ系化合物半導体層に接続されたｐ型電極は、パラジウム（Ｐｄ）、白金（Ｐｔ）、ニッケル（Ｎｉ）、Ａｌ（アルミニウム）、Ｔｉ（チタン）、金（Ａｕ）及び銀（Ａｇ）から成る群から選択された少なくとも１種類の金属を含む、単層構成又は多層構成を有していることが好ましく、あるいは又、ＩＴＯ（Indium Tin Oxide）等の透明導電材料を用いることもできるが、中でも、光を高い効率で反射させることができる銀（Ａｇ）やＡｇ／Ｎｉ、Ａｇ／Ｎｉ／Ｐｔを用いることが好ましい。一方、ｎ型の導電型を有する第１ＧａＮ系化合物半導体層に接続されたｎ型電極は、金（Ａｕ）、銀（Ａｇ）、パラジウム（Ｐｄ）、Ａｌ（アルミニウム）、Ｔｉ（チタン）、タングステン（Ｗ）、Ｃｕ（銅）、Ｚｎ（亜鉛）、錫（Ｓｎ）及びインジウム（Ｉｎ）から成る群から選択された少なくとも１種類の金属を含む、単層構成又は多層構成を有することが望ましく、例えば、Ｔｉ／Ａｕ、Ｔｉ／Ａｌ、Ｔｉ／Ｐｔ／Ａｕを例示することができる。ｎ型電極やｐ型電極は、例えば、真空蒸着法やスパッタリング法等のＰＶＤ法にて形成することができる。
【００６０】
ｎ型電極やｐ型電極上に、外部の電極あるいは回路と電気的に接続するために、パッド電極を設けてもよい。パッド電極は、Ｔｉ（チタン）、アルミニウム（Ａｌ）、Ｐｔ（白金）、Ａｕ（金）、Ｎｉ（ニッケル）から成る群から選択された少なくとも１種類の金属を含む、単層構成又は多層構成を有することが望ましい。あるいは又、パッド電極を、Ｔｉ／Ｐｔ／Ａｕの多層構成、Ｔｉ／Ａｕの多層構成に例示される多層構成とすることもできる。
【００６１】
以上に説明した好ましい形態、構成を含む本発明においてＧａＮ系半導体発光素子の組立品は、フェイスアップ構造を有していてもよいし、フリップチップ構造を有していてもよい。
【００６２】
本発明にあっては、ＧａＮ系半導体発光素子の発光波長の制御を、駆動電流のピーク電流値で行う方法を採用することができる。また、本発明にあっては、ＧａＮ系半導体発光素子の発光量の制御を、駆動電流のパルス幅制御で行うことができ、あるいは又、駆動電流のパルス密度制御で行うことができ、あるいは又、これらの組合せで行うことができる。
【００６３】
具体的には、例えば、１種類のＧａＮ系半導体発光素子において、或る発光波長λ1を得るときの駆動電流のピーク電流値をＩ1、駆動電流のパルス幅をＰ1、発光波長λ2（≠λ1）を得るときの駆動電流のピーク電流値をＩ2（≠Ｉ1）、駆動電流のパルス幅をＰ2とし、ＧａＮ系半導体発光素子のピーク電流値Ｉ1での駆動、及び、それに引き続く、ピーク電流値Ｉ2での駆動を総合して１パルス周期ＴPと呼び、ＧａＮ系半導体発光素子、あるいは、係るＧａＮ系半導体発光素子が組み込まれた発光装置、画像表示装置、面状光源装置、液晶表示装置組立体におけるＧａＮ系半導体発光素子の動作の１動作周期をＴOPとするとき、
（１）駆動電流のピーク電流値Ｉ1、ピーク電流値Ｉ2を制御することによって、ＧａＮ系半導体発光素子からの射出光の発光波長λを制御することができ、
（２）駆動電流のパルス幅Ｐ1、パルス幅Ｐ2を制御することによって（駆動電流のパルス幅制御）、ＧａＮ系半導体発光素子からの射出光の全体としての発光色［２種類の波長の異なる発光色（即ち、２種類の光）、あるいは、これらが混色された発光色（即ち、１種類の光）、あるいは、１種類の発光色と２種類の波長の異なる発光色が混色された発光色との組合せ（即ち、２種類の光）、あるいは、２種類の波長の異なる発光色と係る２種類の発光色が混色された発光色との組合せ（即ち、３種類の光）］を制御することができ、更には、
（３）ＧａＮ系半導体発光素子の１パルス周期ＴPの長さ（パルス幅）を制御することによって（駆動電流のパルス幅制御）、ＧａＮ系半導体発光素子からの射出光の発光量（明るさ、輝度）を制御することができ、及び／又は、
（３’）ＧａＮ系半導体発光素子の動作の１動作周期ＴOP中における１パルス周期ＴPの数（パルス密度）を制御することによって（駆動電流のパルス密度制御）、ＧａＮ系半導体発光素子からの射出光の発光量（明るさ、輝度）を制御することができる。尚、以上の説明においては、２種類の発光波長λ1，λ2としたが、３種類以上の発光波長にも適用することができることは云うまでもない。
【００６４】
尚、上述したＧａＮ系半導体発光素子の発光波長及び発光量の同時制御は、例えば、
（ａ）ＧａＮ系半導体発光素子にパルス駆動電流を供給するパルス駆動電流供給手段、及び、
（ｂ）パルス駆動電流のパルス幅及びパルス密度を設定するパルス駆動電流設定手段、
を備えるＧａＮ系半導体発光素子の駆動回路によって達成することができる。尚、このＧａＮ系半導体発光素子の駆動回路は、井戸層密度に特徴を有する本発明のＧａＮ系半導体発光素子に対して適用することができるだけでなく、従来のＧａＮ系半導体発光素子に対して適用することもできる。
【００６５】
本発明のＧａＮ系半導体発光素子として、具体的には、発光ダイオード（ＬＥＤ）、半導体レーザ（ＬＤ）を例示することができる。尚、ＧａＮ系化合物半導体層の積層構造が発光ダイオード構造あるいはレーザ構造を有する限り、その構造、構成にも特に制約は無い。また、本発明のＧａＮ系半導体発光素子の適用分野として、上述した発光装置、画像表示装置、面状光源装置、カラー液晶表示装置組立体を含む液晶表示装置組立体だけでなく、自動車、電車、船舶、航空機等の輸送手段における灯具や灯火（例えば、ヘッドライト、テールライト、ハイマウントストップライト、スモールライト、ターンシグナルランプ、フォグライト、室内灯、メーターパネル用ライト、各種のボタンに内蔵された光源、行き先表示灯、非常灯、非常口誘導灯等）、建築物における各種の灯具や灯火（外灯、室内灯、照明具、非常灯、非常口誘導灯等）、街路灯、信号機や看板、機械、装置等における各種の表示灯具、トンネルや地下通路等における照明具や採光部、生物顕微鏡等の各種検査装置における特殊照明、光を用いた殺菌装置、光触媒と組合せた消臭・殺菌装置、写真や半導体リソグラフィーにおける露光装置、光を変調して空間若しくは光ファイバーや導波路を経由して情報を伝達する装置を挙げることができる。
【発明の効果】
【００６６】
本発明にあっては、活性層における第１ＧａＮ系化合物半導体層側の井戸層密度をｄ1、第２ＧａＮ系化合物半導体層側の井戸層密度をｄ2としたとき、ｄ1＞ｄ2を満足するように活性層における井戸層が配置されており、発光効率を低減させること無く、動作電流密度の増加に伴い発光波長を大きくシフトさせることができる。本発明者の実験によれば、ＧａＮ系半導体発光素子においては、電流密度の増加と共に、発光に寄与する井戸層が次第に第２ＧａＮ系化合物半導体層側の井戸層へと移行していくことが分かった。よって、低い電流密度において発光に寄与する位置に井戸層をより多く配分すれば、発光に関与する井戸層１つ当たりのキャリア濃度をより少なくすることができ、高い電流密度において発光に寄与する位置に井戸層を少なく配分すれば、発光に関与する井戸層１つ当たりのキャリア濃度をより高くすることができる。つまり、同じ動作電流密度の変化幅であっても、均等に井戸層を配分した場合よりも、発光に関与する井戸層１つ当たりのキャリア密度の変化幅をより大きくすることができる。ＧａＮ系半導体発光素子における波長シフトの主な要因は、局在発光中心のバンドフィリングとピエゾ電界によるクーロン遮蔽効果であり、これらはキャリア濃度に敏感に左右される。つまり、ＧａＮ系半導体発光素子において本発明のような構造を採用することで、同じ動作電流密度の変化幅であっても、活性層内に均等に井戸層を配分した場合よりも、発光に関与する井戸層１つ当たりのキャリア密度の変化幅をより大きくすることができ、それによって、波長シフトをより大きくすることができる。
【００６７】
従って、動作電流密度（あるいは、駆動電流）の制御に基づき、発光波長の調整、制御を行うことができるし、多色発光させる場合において少ない電流ピークの変化幅で大きな波長シフトを実現することができる。特に、ディスプレイ分野においては、ＧａＮ系半導体発光素子の大きな発光波長ばらつきを駆動電流に基づき容易に補正することができ、所望の発光波長からのずれが大きく、従来では使用できなかったＧａＮ系半導体発光素子を利用できるようになるため、実効的な歩留りが増加し、これは、ＧａＮ系半導体発光素子の製造コスト低減に役立つ。更には、従来と同じように３原色（ＲＧＢ）表示用に３種類の発光素子を用意するだけで４種類以上の色の表示が可能となる。例えば、明るさを優先する場合や従来の映像ソースを表示する際にはＲＧＢの３原色、色再現範囲を広げたい場合には３原色に加えて１種類以上の色を表示することができ、両者は、駆動電流波形等により容易に切り替えることができる。また、使用するＧａＮ系半導体発光素子はいずれの表示の場合も無駄にならず、部品点数の低減とコスト削減に役立つ。
【発明を実施するための最良の形態】
【００６８】
以下、図面を参照して、実施例に基づき本発明を説明する。
【実施例１】
【００６９】
実施例１は、本発明のＧａＮ系半導体発光素子、より具体的には、発光ダイオード（ＬＥＤ）に関する。層構成を概念的に図１に示し、模式的な断面図を図２の（Ａ）に示すように、実施例１のＧａＮ系半導体発光素子１は、サファイアから成る基板１０上に、バッファ層１１（厚さ３０ｎｍ）；アンドープのＧａＮ層１２（厚さ１μｍ）；ｎ型の導電型を有する第１ＧａＮ系化合物半導体層１３（厚さ３μｍ）；アンドープＧａＮ層１４（厚さ５ｎｍ）；井戸層、及び、井戸層と井戸層とを隔てる障壁層から成る多重量子井戸構造を有する活性層１５（井戸層及び障壁層の図示は省略）；アンドープＧａＮ層１６（厚さ１０ｎｍ）；ｐ型の導電型を有する第２ＧａＮ系化合物半導体層１７（厚さ２０ｎｍ）；ＭｇドープのＧａＮ層（コンタクト層）１８（厚さ１００ｎｍ）が、順次、積層された構成、構造を有する。尚、図面にあっては、バッファ層１１、アンドープのＧａＮ層１２、アンドープＧａＮ層１４、アンドープＧａＮ層１６、ＭｇドープのＧａＮ層１８の図示を省略している場合がある。アンドープＧａＮ層１４は、その上に結晶成長させられる活性層１５の結晶性向上のために設けられており、アンドープＧａＮ層１６は、第２ＧａＮ系化合物半導体層１７中のドーパント（例えば、Ｍｇ）が活性層１５内に拡散することを防止するために設けられている。
【００７０】
そして、このようなＧａＮ系半導体発光素子１がサブマウント２１に固定され、ＧａＮ系半導体発光素子１は、サブマウント２１に設けられた配線（図示せず）、金線２３Ａを介して外部電極２３Ｂに電気的に接続され、外部電極２３Ｂは駆動回路２６に電気的に接続されている。また、サブマウント２１はリフレクターカップ２４に取り付けられ、リフレクターカップ２４はヒートシンク２５に取り付けられている。更には、ＧａＮ系半導体発光素子１の上方にはプラスチックレンズ２２が配置され、プラスチックレンズ２２とＧａＮ系半導体発光素子１との間には、ＧａＮ系半導体発光素子１から射出される光に対して透明なエポキシ樹脂（屈折率：例えば１．５）、ゲル状材料［例えば、Ｎｙｅ社の商品名ＯＣＫ−４５１（屈折率：１．５１）、商品名ＯＣＫ−４３３（屈折率：１．４６）］、シリコーンゴム、シリコーンオイルコンパウンドといったオイルコンパウンド材料［例えば、東芝シリコーン株式会社の商品名ＴＳＫ５３５３（屈折率：１．４５）］で例示される光透過媒体層（図示せず）が充填されている。
【００７１】
そして、活性層１５における第１ＧａＮ系化合物半導体層側の井戸層密度をｄ1、第２ＧａＮ系化合物半導体層側の井戸層密度をｄ2としたとき、ｄ1＞ｄ2を満足するように活性層１５における井戸層が配置されている。活性層１５を構成する多重量子井戸構造の詳細を、以下の表１に示す。尚、表１中、井戸層の厚さ及び障壁層の厚さの値の右側の括弧内の数字は、活性層１５における第１ＧａＮ系化合物半導体層側界面（より具体的には、実施例１にあっては、アンドープＧａＮ層１４と活性層１５との界面）からの積算厚さを示す。
【００７２】
［表１］
2007080997.tif 000003
【００７３】
実施例１にあっては、活性層１５の総厚をｔ0とし、活性層１５における第１ＧａＮ系化合物半導体層側界面（より具体的には、実施例１にあっては、アンドープＧａＮ層１４と活性層１５との界面）から厚さ（ｔ0／３）までの活性層第１領域ＡＲ1内の井戸層密度をｄ1、第２ＧａＮ系化合物半導体層側界面（より具体的には、実施例１にあっては、アンドープＧａＮ層１６と活性層１５との界面）から厚さ（２ｔ0／３）までの活性層第２領域ＡＲ2内の井戸層密度をｄ2としたとき、ｄ1＞ｄ2を満足するように活性層１５における井戸層が配置されている。
【００７４】
また、実施例１にあっては、活性層第１領域ＡＲ1と活性層第２領域ＡＲ2に跨って１つ井戸層（厚さｔIF＝３ｎｍ，第５井戸層）が存在する。従って、活性層第１領域ＡＲ1に含まれる井戸層の数をＷＬ1、活性層第２領域ＡＲ2に含まれる井戸層の数をＷＬ2（但し、井戸層の総数ＷＬ＝ＷＬ1＋ＷＬ2）とし、活性層第１領域ＡＲ1内のみに含まれる井戸層の数をＷＬ’1、活性層第２領域ＡＲ2内のみに含まれる井戸層の数をＷＬ’2とし、活性層第１領域ＡＲ1と活性層第２領域ＡＲ2に跨った井戸層における活性層第１領域ＡＲ1に含まれる厚さを厚さｔIF-1、活性層第２領域ＡＲ2に含まれる厚さを厚さｔIF-2（ｔIF＝ｔIF-1＋ｔIF-2）としたとき、
ΔＷＬ1＝ｔIF-1／ｔIF＝７／９
ΔＷＬ2＝ｔIF-2／ｔIF＝２／９
であり、
ＷＬ1＝ＷＬ’1＋ΔＷＬ1＝４＋７／９
ＷＬ2＝ＷＬ’2＋ΔＷＬ2＝５＋２／９
である。従って、井戸層密度ｄ1及び井戸層密度ｄ2を式（１−１）、式（１−２）から求めると、以下のとおりとなる。
【００７５】
［実施例１］
ｄ1＝（ＷＬ1／ＷＬ）／（ｔ1／ｔ0）
＝｛（４＋７／９）／１０｝／｛（５０＋１／３）／１５１｝
＝１．４３
ｄ2＝（ＷＬ2／ＷＬ）／（ｔ2／ｔ0）
＝｛（５＋２／９）／１０｝／｛（１００＋２／３）／１５１｝
＝０．７８
【００７６】
比較のために、表１に比較例１として示す活性層を有するＧａＮ系半導体発光素子を作製した。
【００７７】
尚、実施例１及び比較例１のＧａＮ系半導体発光素子にあっては、評価のために、また、製造工程の簡略のために、リソグラフィ工程及びエッチング工程に基づき、ｎ型の導電型を有する第１ＧａＮ系化合物半導体層１３を部分的に露出させ、ＭｇドープのＧａＮ層１８上にＡｇ／Ｎｉから成るｐ型電極１９Ｂを形成し、第１ＧａＮ系化合物半導体層１３の上にＴｉ／Ａｌから成るｎ型電極１９Ａを形成し、これらのｎ型電極１９Ａ及びｐ型電極１９Ｂにプルーブで針立てを行い、駆動電流を供給し、基板１０の裏面から放射される光を検出した。この状態を、図５の概念図を示す。また、ＧａＮ系半導体発光素子１を上から眺めた模式図を図６の（Ａ）に示し、図６の（Ａ）の矢印Ｂ−Ｂに沿った模式的な断面図（但し、斜線は省略）を図６の（Ｂ）に示す。実施例１及び比較例１のＧａＮ系半導体発光素子にあっては、活性層面積（接合領域面積）を６×１０-4ｃｍ2とした。従って、ＧａＮ系半導体発光素子の動作電流密度とは、動作電流値を活性層面積（接合領域面積）である６×１０-4ｃｍ2で除した値となる。例えば、図６に示すＧａＮ系半導体発光素子１に２０ｍＡの駆動電流を流した場合の動作電流密度は３３Ａ／ｃｍ2と算出される。また、例えば図７に示すようなＧａＮ系半導体発光素子１が直列に接続された状態にあっても、動作電流密度は３３Ａ／ｃｍ2と算出される。
【００７８】
比較例１における井戸層密度ｄ1及び井戸層密度ｄ2を式（１−１）、式（１−２）から求めると、以下のとおりとなる。
【００７９】
［比較例１］
ｄ1＝（ＷＬ1／ＷＬ）／（ｔ1／ｔ0）
＝｛（３＋１／３）／１０｝／（４９／１４７）
＝１．００
ｄ2＝（ＷＬ2／ＷＬ）／（ｔ2／ｔ0）
＝｛（６＋２／３）／１０｝／（９８／１４７）
＝１．００
【００８０】
ＧａＮ系半導体発光素子の動作電流密度と光出力との関係を測定した結果を、図３に示すが、実施例１のＧａＮ系半導体発光素子１の光出力は、従来のＧａＮ系半導体発光素子である比較例１と同程度である。
【００８１】
更には、ＧａＮ系半導体発光素子の動作電流密度と発光ピーク波長の関係を、図４に示す。動作電流密度を０．１Ａ／ｃｍ2から３００Ａ／ｃｍ2へと増加させると、比較例１にあっては、Δλ＝−１９ｎｍであるのに対して、実施例１にあっては、Δλ＝−３１ｎｍと、大きな発光波長シフトが実現されている。即ち、例えば、動作電流密度を０．１Ａ／ｃｍ2とした場合には緑色（発光波長５３０ｎｍ）の発光が得られ、動作電流密度を１０Ａ／ｃｍ2とした場合には緑色（発光波長５１８ｎｍ）の発光が得られ、動作電流密度を３００Ａ／ｃｍ2とした場合には青緑色（発光波長４９９ｎｍ）の発光が得られる。
【００８２】
尚、このようなＧａＮ系半導体発光素子の発光波長の制御は駆動電流のピーク電流値Ｉ1，Ｉ2で行う方法を採用すればよい。また、ＧａＮ系半導体発光素子の発光量の制御は、駆動電流のパルス幅制御で行えばよいし、あるいは又、駆動電流のパルス密度制御で行えばよいし、あるいは又、これらの組合せで行えばよい。以下の実施例にあっても同様とすることができる。
【００８３】
具体的には、図２の（Ｂ）に示すように、或る発光波長λ1を得るときの駆動電流のピーク電流値をＩ1、駆動電流のパルス幅をＰ1、発光波長λ2（＜λ1）を得るときの駆動電流のピーク電流値をＩ2（＜Ｉ1）、駆動電流のパルス幅をＰ2としたとき、
（１）駆動電流のピーク電流値Ｉ1，Ｉ2を制御することによって、ＧａＮ系半導体発光素子からの射出光の発光波長λを制御することができ、
（２）駆動電流のパルス幅Ｐ1、パルス幅Ｐ2を制御することによって（駆動電流のパルス幅制御）、ＧａＮ系半導体発光素子からの射出光の全体としての発光色を制御することができ、更には、
（３）ＧａＮ系半導体発光素子の１パルス周期ＴPの長さ（パルス幅）を制御することによって（駆動電流のパルス幅制御）、ＧａＮ系半導体発光素子からの射出光の発光量（明るさ、輝度）を制御することができ、及び／又は、
（３’）ＧａＮ系半導体発光素子の動作の１動作周期ＴOP中における１パルス周期ＴPの数（パルス密度）を制御することによって（駆動電流のパルス密度制御）、ＧａＮ系半導体発光素子からの射出光の発光量（明るさ、輝度）を制御することができる。
【００８４】
後述する実施例２〜実施例７にあっても、ＧａＮ系半導体発光素子の発光波長の制御、及び、ＧａＮ系半導体発光素子の発光量の制御は、同様の方法で行えばよい。
【００８５】
尚、活性層１５の総厚をｔ0とし、活性層１５における第１ＧａＮ系化合物半導体層側界面（より具体的には、アンドープＧａＮ層１４と活性層１５との界面）から厚さ（ｔ0／２）までの活性層第１領域ＡＲ1内の井戸層密度をｄ1、第２ＧａＮ系化合物半導体層側界面（より具体的には、アンドープＧａＮ層１６と活性層１５との界面）から厚さ（ｔ0／２）までの活性層第２領域ＡＲ2内の井戸層密度をｄ2としたとき、ｄ1＞ｄ2を満足するように活性層１５における井戸層が配置されているとした場合の、井戸層密度ｄ1及び井戸層密度ｄ2を式（１−１）、式（１−２）から求めると、以下のとおりとなる。
【００８６】
［実施例１相当］
ｄ1＝（ＷＬ1／ＷＬ）／（ｔ1／ｔ0）
＝（６／１０）／｛（７５＋１／２）／１５１｝
＝１．２０
ｄ2＝（ＷＬ2／ＷＬ）／（ｔ2／ｔ0）
＝（４／１０）／｛（７５＋１／２）／１５１｝
＝０．７８
【００８７】
［比較例１相当］
ｄ1＝（ＷＬ1／ＷＬ）／（ｔ1／ｔ0）
＝（５／１０）／｛（７３＋１／２）／１４７｝
＝１．００
ｄ2＝（ＷＬ2／ＷＬ）／（ｔ2／ｔ0）
＝（５／１０）／｛（７３＋１／２）／１４７｝
＝１．００
【００８８】
また、活性層１５の総厚をｔ0とし、活性層１５における第１ＧａＮ系化合物半導体層側界面（より具体的には、アンドープＧａＮ層１４と活性層１５との界面）から厚さ（２ｔ0／３）までの活性層第１領域ＡＲ1内の井戸層密度をｄ1、第２ＧａＮ系化合物半導体層側界面（より具体的には、アンドープＧａＮ層１６と活性層１５との界面）から厚さ（ｔ0／３）までの活性層第２領域ＡＲ2内の井戸層密度をｄ2としたとき、ｄ1＞ｄ2を満足するように活性層１５における井戸層が配置されているとした場合の、井戸層密度ｄ1及び井戸層密度ｄ2を式（１−１）、式（１−２）から求めると、以下のとおりとなる。
【００８９】
［実施例１相当］
ｄ1＝（ＷＬ1／ＷＬ）／（ｔ1／ｔ0）
＝（７／１０）／｛（１００＋２／３）／１５１｝
＝１．０５
ｄ2＝（ＷＬ2／ＷＬ）／（ｔ2／ｔ0）
＝（３／１０）／｛（５０＋１／３）／１５１｝
＝０．９０
【００９０】
［比較例１相当］
ｄ1＝（ＷＬ1／ＷＬ）／（ｔ1／ｔ0）
＝｛（６＋２／３）／１０｝／（９８／１４７）
＝１．００
ｄ2＝（ＷＬ2／ＷＬ）／（ｔ2／ｔ0）
＝｛（３＋１／３）／１０｝／（４９／１４７）
＝１．００
【００９１】
以上のとおり、いずれの場合にあっても、実施例１に相当する場合、ｄ1＞ｄ2を満足するように活性層１５における井戸層が配置されている。
【００９２】
実施例１における駆動回路２６は、図２の（Ａ）に示すように、制御部２７と、駆動電流の供給源である駆動電流源２８と、所定のパルス信号を生成するパルス生成回路２９と、ドライバ３０とを備えている。ここで、駆動電流源２８、パルス生成回路２９及びドライバ３０が、ＧａＮ系半導体発光素子にパルス駆動電流を供給するパルス駆動電流供給手段に相当する。また、制御部２７が、パルス駆動電流のパルス幅及びパルス密度を設定するパルス駆動電流設定手段に相当する。
【００９３】
そして、駆動回路２６にあっては、制御部２７の制御下、駆動電流のピーク電流値Ｉ1，Ｉ2を駆動電流源２８から出力する。併せて、制御部２７の制御下、ＧａＮ系半導体発光素子１の１パルス周期ＴPの長さ（パルス幅）を制御し、しかも、ＧａＮ系半導体発光素子１の動作の１動作周期ＴOP中における１パルス周期ＴPの数（パルス密度）を制御するために、パルス生成回路２９からパルス信号を出力する。そして、これらの駆動電流及びパルス信号を受け取ったドライバ３０においては、駆動電流源２８から送出された駆動電流に対して、パルス生成回路２９から送出されたパルス信号に基づいてパルス変調が施され、このパルス駆動電流がＧａＮ系半導体発光素子１に供給される。これによって、ＧａＮ系半導体発光素子１の発光波長の制御、及び、ＧａＮ系半導体発光素子１の発光量の制御が行われる。
【００９４】
以下、実施例１のＧａＮ系半導体発光素子１の製造方法の概要を説明する。
【００９５】
［工程−１００］
先ず、Ｃ面を主面とするサファイアを基板１０として使用し、水素から成るキャリアガス中、基板温度１０５０゜Ｃで１０分間の基板クリーニングを行った後、基板温度を５００゜Ｃまで低下させる。そして、ＭＯＣＶＤ法に基づき、窒素原料であるアンモニアガスを供給しながら、ガリウム原料であるトリメチルガリウム（Trimethygallium, ＴＭＧ）ガスの供給を行い、低温ＧａＮから成る厚さ３０ｎｍのバッファ層１１を基板１０の上に結晶成長させた後、ＴＭＧガスの供給を中断する。
【００９６】
［工程−１１０］
次いで、基板温度を１０２０゜Ｃまで上昇させた後、再び、ＴＭＧガスの供給を開始することで、厚さ１μｍのアンドープのＧａＮ層１２をバッファ層１１上に結晶成長させ、引き続き、シリコン原料であるモノシラン（ＳｉＨ4）ガスの供給を開始することで、ＳｉドープのＧａＮ（ＧａＮ：Ｓｉ）から成り、ｎ型の導電型を有する厚さ３μｍの第１ＧａＮ系化合物半導体層１３を、アンドープのＧａＮ層１２上に結晶成長させる。尚、ドーピング濃度は、約５×１０18／ｃｍ3である。
【００９７】
［工程−１２０］
その後、一旦、ＴＭＧガスとＳｉＨ4ガスの供給を中断し、キャリアガスを水素ガスから窒素ガスに切り替えると共に、基板温度を７５０゜Ｃまで低下させる。そして、Ｇａ原料としてトリエチルガリウム（Triethylgallium, ＴＥＧ）ガス、Ｉｎ原料としてトリメチルインジウム（Trimethylindium, ＴＭＩ）ガスを使用し、バルブ切り替えによりこれらのガスの供給を行うことで、先ず最初に、厚さ５ｎｍアンドープＧａＮ層１４を結晶成長させ、引き続き、ＩｎＧａＮから成る井戸層、及び、ＧａＮから成る障壁層から構成された多重量子井戸構造を有する活性層１５を形成する。尚、井戸層におけるＩｎ組成割合は、例えば０．２３であり、発光波長λ５１５ｎｍに相当する。井戸層におけるＩｎ組成割合は、所望とする発光波長に基づき決定すればよい。多重量子井戸構造の詳細は、例えば、表１に示したとおりである。
【００９８】
［工程−１３０］
多重量子井戸構造の形成完了後、引き続き、アンドープの１０ｎｍのＧａＮ層１６を成長させながら基板温度を８００゜Ｃまで上昇させ、Ａｌ原料としてトリメチルアルミニウム（Trimethylaluminium, ＴＭＡ）ガス、Ｍｇ原料としてビスシクロペンタジエニルマグネシウム（Biscyclopentadienyl Magnesium, Ｃｐ2Ｍｇ）ガスの供給を開始することで、ＭｇドープＡｌ組成割合０．２０のＡｌＧａＮ（ＡｌＧａＮ：Ｍｇ）から成り、ｐ型の導電型を有する厚さ２０ｎｍの第２ＧａＮ系化合物半導体層１７を結晶成長させる。尚、ドーピング濃度は、約５×１０19／ｃｍ3である。
【００９９】
［工程−１４０］
その後、ＴＥＧガス、ＴＭＡガス、Ｃｐ2Ｍｇガスの供給中断と共に、キャリアガスを窒素から水素に切り替え、８５０゜Ｃまで基板温度を上昇させ、ＴＭＧガスとＣｐ2Ｍｇガスの供給を開始することで、厚さ１００ｎｍのＭｇドープのＧａＮ層（ＧａＮ：Ｍｇ）１８を第２ＧａＮ系化合物半導体層１７の上に結晶成長させる。尚、ドーピング濃度は、約５×１０19／ｃｍ3である。その後、ＴＭＧガス及びＣｐ2Ｍｇガスの供給中止と共に基板温度を低下させ、基板温度６００゜Ｃでアンモニアガスの供給を中止し、室温まで基板温度を下げて結晶成長を完了させる。
【０１００】
ここで、活性層１５の成長後の基板温度ＴMAXに関しては、発光波長をλｎｍとしたとき、ＴMAX＜１３５０−０．７５λ（゜Ｃ）、好ましくは、ＴMAX＜１２５０−０．７５λ（゜Ｃ）を満足している。このような活性層１５の成長後の基板温度ＴMAXを採用することで、特開２００２−３１９７０２でも述べられているように、活性層１５の熱的な劣化を抑制することができる。
【０１０１】
こうして結晶成長を完了した後、基板を窒素ガス雰囲気中で８００゜Ｃ、１０分間のアニール処理を行ってｐ型不純物（ｐ型ドーパント）の活性化を行う。その後、通常のＬＥＤのウェハプロセス、チップ化工程と同様に、フォトリソグラフィ工程やエッチング工程、金属蒸着によるｐ型電極、ｎ型電極の形成工程を経て、ダイシングによりチップ化を行い、更に、樹脂モールド、パッケージ化を行うことで、砲弾型や面実装型といった種々の発光ダイオードを作製することができる。
【実施例２】
【０１０２】
実施例２は、実施例１の変形である。実施例２のＧａＮ系半導体発光素子にあっては、第１ＧａＮ系化合物半導体層１３と活性層１５との間（より具体的には、実施例２にあっては、第１ＧａＮ系化合物半導体層１３とアンドープＧａＮ層１４との間）に、Ｉｎ原子を含有する下地層が形成されており、活性層１５と第２ＧａＮ系化合物半導体層１７との間（より具体的には、実施例２にあっては、アンドープＧａＮ層１６と第２ＧａＮ系化合物半導体層１７との間）に、ｐ型ドーパントを含有する超格子構造層が形成されている。このような構成にすることで、発光効率の一層の向上と動作電圧の一層の低下を図りつつ、高い動作電流密度における一層安定したＧａＮ系半導体発光素子の動作を達成することができる。
【０１０３】
ここで、下地層は、Ｉｎ組成割合が０．０３の厚さ１５０ｎｍのＳｉドープＩｎＧａＮ層から成る。ドーピング濃度は５×１０18／ｃｍ3である。一方、超格子構造層は、厚さ２．４ｎｍのＡｌＧａＮ層（Ｍｇドーピング）と厚さ１．６ｎｍのＧａＮ層（Ｍｇドーピング）とを５周期積層した超格子構造を有する。尚、ＡｌＧａＮ層におけるＡｌ組成割合は０．１５である。また、超格子構造層が含有するｐ型ドーパントの濃度は、５×１０19／ｃｍ3である。
【０１０４】
以上の点を除き、実施例２のＧａＮ系半導体発光素子は、実施例１のＧａＮ系半導体発光素子と同じ構成、構造を有するので、詳細な説明は省略する。
【実施例３】
【０１０５】
実施例３は、本発明の発光装置に関する。この実施例３の発光装置は、ＧａＮ系半導体発光素子と、このＧａＮ系半導体発光素子からの射出光が入射し、ＧａＮ系半導体発光素子からの射出光の有する波長と異なる波長を有する光を射出する色変換材料とから成る。実施例３の発光装置の構造それ自体は、従来の発光装置と同じ構造を有し、色変換材料は、例えば、ＧａＮ系半導体発光素子の光射出部上に塗布されている。
【０１０６】
ここで、ＧａＮ系半導体発光素子（発光ダイオード）の基本的な構成、構造は、実施例１あるいは実施例２において説明したと同じであり、
（Ａ）ｎ型の導電型を有する第１ＧａＮ系化合物半導体層１３、
（Ｂ）井戸層、及び、井戸層と井戸層とを隔てる障壁層から成る多重量子井戸構造を有する活性層１５、及び、
（Ｃ）ｐ型の導電型を有する第２ＧａＮ系化合物半導体層１７、
を備えており、
活性層１５における第１ＧａＮ系化合物半導体層側の井戸層密度をｄ1、第２ＧａＮ系化合物半導体層側の井戸層密度をｄ2としたとき、ｄ1＞ｄ2を満足するように活性層１５における井戸層が配置されている。
【０１０７】
実施例３にあっては、ＧａＮ系半導体発光素子からの射出光は青色であり、色変換材料からの射出光は黄色であり、色変換材料はＹＡＧ（イットリウム・アルミニウム・ガーネット）系蛍光体粒子から成り、ＧａＮ系半導体発光素子からの射出光（青色）と、色変換材料からの射出光（黄色）とが混色されて、白色を射出する。
【０１０８】
あるいは又、実施例３にあっては、ＧａＮ系半導体発光素子からの射出光は青色であり、色変換材料からの射出光は緑色及び赤色から成り、ＧａＮ系半導体発光素子からの射出光（青色）と、色変換材料からの射出光（緑色及び赤色）とが混色されて、白色を射出する。ここで、緑色の光を射出する色変換材料は、具体的には、ＳｒＧａ2Ｓ4：ＥｕといったＧａＮ系半導体発光素子から射出された青色の光によって励起される緑色発光蛍光体粒子から成り、赤色の光を射出する色変換材料は、具体的には、ＣａＳ：ＥｕといったＧａＮ系半導体発光素子から射出された青色の光によって励起される赤色発光蛍光体粒子から成る。
【０１０９】
この実施例３の発光装置におけるＧａＮ系半導体発光素子の駆動は、例えば、実施例１において説明した駆動回路２６によって行えばよく、適切なる駆動電流のピーク電流値を設定することで、蛍光体の発光効率が一番高くなるようにＧａＮ系半導体発光素子の発光波長の最適化を図ることができる。そして、この場合、実施例１あるいは実施例２において説明したと同じＧａＮ系半導体発光素子（発光ダイオード）を用いることで、発光波長の大きなシフトを達成することができるので、ＧａＮ系半導体発光素子の発光波長を確実に最適化することができる。また、蛍光体の発光効率が一番高くなるような発光波長から大きく逸脱した従来のＧａＮ系半導体発光素子は廃棄するしかなかったが、本発明にあっては、蛍光体の発光効率が一番高くなるような発光波長から大きく逸脱したＧａＮ系半導体発光素子においても、適切なる駆動電流のピーク電流値を設定することで、使用することが可能となるため、実効的な歩留りが増加し、発光装置の製造コスト低減に役立つ。
【実施例４】
【０１１０】
実施例４は、本発明の第１の態様に係る画像表示装置に関する。実施例４の画像表示装置は、画像を表示するためのＧａＮ系半導体発光素子を備えた画像表示装置であって、このＧａＮ系半導体発光素子（発光ダイオード）の基本的な構成、構造は、実施例１あるいは実施例２において説明したと同じであり、
（Ａ）ｎ型の導電型を有する第１ＧａＮ系化合物半導体層１３、
（Ｂ）井戸層、及び、井戸層と井戸層とを隔てる障壁層から成る多重量子井戸構造を有する活性層１５、及び、
（Ｃ）ｐ型の導電型を有する第２ＧａＮ系化合物半導体層１７、
を備えており、
活性層１５における第１ＧａＮ系化合物半導体層側の井戸層密度をｄ1、第２ＧａＮ系化合物半導体層側の井戸層密度をｄ2としたとき、ｄ1＞ｄ2を満足するように活性層１５における井戸層が配置されている。
【０１１１】
実施例４の画像表示装置にあっては、画像を表示するためのＧａＮ系半導体発光素子の動作電流密度（あるいは、駆動電流）の制御に基づき、発光波長の調整、制御を行うことができるし、多色発光させる場合において少ない電流ピークの変化幅で大きな波長シフトを実現することができる。また、ＧａＮ系半導体発光素子の大きな発光波長ばらつきを駆動電流に基づき容易に補正することができ、所望の発光波長からのずれが大きく、従来では使用できなかったＧａＮ系半導体発光素子を利用できるようになるため、実効的な歩留りが増加し、これは、ＧａＮ系半導体発光素子の製造コスト低減に役立つ。更には、従来と同じように３原色（ＲＧＢ）表示用に３種類の発光素子を用意するだけで４種類以上の色の表示が可能となる。例えば、明るさを優先する場合や従来の映像ソースを表示する際にはＲＧＢの３原色、色再現範囲を広げたい場合には３原色に加えて１種類以上の色を表示することができ、両者は、駆動電流波形等により容易に切り替えることができる。また、使用するＧａＮ系半導体発光素子はいずれの表示の場合も無駄にならず、部品点数の低減とコスト削減に役立つ。
【０１１２】
ここで、実施例４の画像表示装置として、例えば、以下に説明する構成、構造の画像表示装置を挙げることができる。尚、特に断りの無い限り、画像表示装置あるいは発光素子パネルを構成するＧａＮ系半導体発光素子の数は、画像表示装置に要求される仕様に基づき、決定すればよい。
【０１１３】
［１］第１Ａの態様に係る画像表示装置
（α）ＧａＮ系半導体発光素子１が２次元マトリクス状に配列された発光素子パネル５０、
を備え、
ＧａＮ系半導体発光素子１のそれぞれの発光／非発光状態を制御することで、ＧａＮ系半導体発光素子１の発光状態を直接的に視認させることで画像を表示する、パッシブマトリックスタイプの直視型の画像表示装置。
【０１１４】
このようなパッシブマトリックスタイプの直視型の画像表示装置を構成する発光素子パネル５０を含む回路図を図８の（Ａ）に示し、ＧａＮ系半導体発光素子１が２次元マトリクス状に配列された発光素子パネルの模式的な断面図を図８の（Ｂ）に示すが、各ＧａＮ系半導体発光素子１の一方の電極（ｐ型電極あるいはｎ型電極）はコラム・ドライバ４１に接続され、各ＧａＮ系半導体発光素子１の他方の電極（ｎ型電極あるいはｐ型電極）はロウ・ドライバ４２に接続されている。各ＧａＮ系半導体発光素子１の発光／非発光状態の制御は、例えばロウ・ドライバ４２によって行われ、コラム・ドライバ４１から各ＧａＮ系半導体発光素子１を駆動するための駆動電流が供給される。コラム・ドライバ４１の機能の１つは、実施例１における駆動回路２６の有する機能と同じである。各ＧａＮ系半導体発光素子１の選択、駆動、それ自体は周知の方法とすることができるので、詳細な説明は省略する。
【０１１５】
発光素子パネル５０は、例えば、プリント配線板から成る支持体５１、支持体５１に取り付けられたＧａＮ系半導体発光素子１、支持体５１上に形成され、ＧａＮ系半導体発光素子１の一方の電極（ｐ型電極あるいはｎ型電極）に電気的に接続され、且つ、コラム・ドライバ４１あるいはロウ・ドライバ４２に接続されたＸ方向配線５２、ＧａＮ系半導体発光素子１の他方の電極（ｎ型電極あるいはｐ型電極）に電気的に接続され、且つ、ロウ・ドライバ４２あるいはコラム・ドライバ４１に接続されたＹ方向配線５３、ＧａＮ系半導体発光素子１を覆う透明基材５４、及び、透明基材５４上に設けられたマイクロレンズ５５から構成されている。但し、発光素子パネル５０は、このような構成に限定されるものではない。
【０１１６】
［２］第１Ａの態様に係る画像表示装置
（α）ＧａＮ系半導体発光素子１が２次元マトリクス状に配列された発光素子パネル、
を備え、
ＧａＮ系半導体発光素子１のそれぞれの発光／非発光状態を制御することで、ＧａＮ系半導体発光素子１の発光状態を直接的に視認させることで画像を表示する、アクティブマトリックスタイプの直視型の画像表示装置。
【０１１７】
このようなアクティブマトリックスタイプの直視型の画像表示装置を構成する発光素子パネルを含む回路図を図９に示すが、各ＧａＮ系半導体発光素子１の一方の電極（ｐ型電極あるいはｎ型電極）はドライバ４５に接続され、ドライバ４５は、コラム・ドライバ４３及びロウ・ドライバ４４に接続されている。また、各ＧａＮ系半導体発光素子１の他方の電極（ｎ型電極あるいはｐ型電極）は接地線に接続されている。各ＧａＮ系半導体発光素子１の発光／非発光状態の制御は、例えばロウ・ドライバ４４によるドライバ４５の選択によって行われ、コラム・ドライバ４３から各ＧａＮ系半導体発光素子１を駆動するための輝度信号がドライバ４５に供給される。図示しない電源から所定の電圧がそれぞれのドライバ４５に別途供給され、ドライバ４５は輝度信号に応じた駆動電流（ＰＤＭ制御やＰＷＭ制御に基づく）をＧａＮ系半導体発光素子１に供給する。コラム・ドライバ４３の機能の１つは、実施例１における駆動回路２６の有する機能と同じである。各ＧａＮ系半導体発光素子１の選択、駆動、それ自体は周知の方法とすることができるので、詳細な説明は省略する。
【０１１８】
［３］第１Ｂの態様に係る画像表示装置
（α）ＧａＮ系半導体発光素子１が２次元マトリクス状に配列された発光素子パネル５０、
を備え、
ＧａＮ系半導体発光素子１のそれぞれの発光／非発光状態を制御し、スクリーンに投影することで画像を表示する、パッシブマトリックスタイプあるいはアクティブマトリックスタイプのプロジェクション型の画像表示装置。
【０１１９】
このようなパッシブマトリックスタイプの画像表示装置を構成する発光素子パネルを含む回路図は、図８の（Ａ）に示したと同様であるし、アクティブマトリックスタイプの画像表示装置を構成する発光素子パネルを含む回路図は、図９に示したと同様であるので、詳細な説明は省略する。また、ＧａＮ系半導体発光素子１が２次元マトリクス状に配列された発光素子パネル５０等の概念図を図１０に示すが、発光素子パネル５０から射出された光は投影レンズ５６を経由して、スクリーンに投影される。発光素子パネル５０の構成、構造は、図８の（Ｂ）を参照して説明した発光素子パネル５０の構成、構造と同じとすることができるので、詳細な説明は省略する。
【０１２０】
［４］第１Ｃの態様に係る画像表示装置
（α）赤色を発光する半導体発光素子（例えばＡｌＧａＩｎＰ系半導体発光素子やＧａＮ系半導体発光素子）１Ｒが２次元マトリクス状に配列された赤色発光素子パネル５０Ｒ、
（β）緑色を発光するＧａＮ系半導体発光素子１Ｇが２次元マトリクス状に配列された緑色発光素子パネル５０Ｇ、及び、
（γ）青色を発光するＧａＮ系半導体発光素子１Ｂが２次元マトリクス状に配列された青色発光素子パネル５０Ｂ、並びに、
（δ）赤色発光素子パネル５０Ｒ、緑色発光素子パネル５０Ｇ及び青色発光素子パネル５０Ｂから射出された光を１本の光路に纏めるための手段（例えば、ダイクロイック・プリズム５７）、
を備え、
赤色発光半導体発光素子１Ｒ、緑色発光ＧａＮ系半導体発光素子１Ｇ及び青色発光ＧａＮ系半導体発光素子１Ｂのそれぞれの発光／非発光状態を制御するカラー表示の直視型あるいはプロジェクション型画像表示装置。
【０１２１】
このようなパッシブマトリックスタイプの画像表示装置を構成する発光素子パネルを含む回路図は、図８の（Ａ）に示したと同様であるし、アクティブマトリックスタイプの画像表示装置を構成する発光素子パネルを含む回路図は、図９に示したと同様であるので、詳細な説明は省略する。また、ＧａＮ系半導体発光素子１Ｒ，１Ｇ，１Ｂが２次元マトリクス状に配列された発光素子パネル５０Ｒ，５０Ｇ，５０Ｂ等の概念図を図１１に示すが、発光素子パネル５０Ｒ，５０Ｇ，５０Ｂから射出された光は、ダイクロイック・プリズム５７に入射し、これらの光の光路は１本の光路に纏められ、直視型画像表示装置にあっては、直視され、あるいは又、プロジェクション型画像表示装置にあっては、投影レンズ５６を経由して、スクリーンに投影される。発光素子パネル５０Ｒ，５０Ｇ，５０Ｂの構成、構造は、図８の（Ｂ）を参照して説明した発光素子パネル５０の構成、構造と同じとすることができるので、詳細な説明は省略する。
【０１２２】
尚、このような画像表示装置にあっては、発光素子パネル５０Ｒ，５０Ｇ，５０Ｂを構成する半導体発光素子１Ｒ，１Ｇ，１Ｂを、実施例１あるいは実施例２において説明したＧａＮ系半導体発光素子１とすることが望ましいが、場合によっては、例えば、発光素子パネル５０Ｒを構成する半導体発光素子１ＲをＡｌＩｎＧａＰ系の化合物半導体発光ダイオードから構成し、発光素子パネル５０Ｇ，５０Ｂを構成する半導体発光素子１Ｇ，１Ｂを、実施例１あるいは実施例２において説明したＧａＮ系半導体発光素子１とすることもできる。
【０１２３】
［５］第１Ｄの態様に係る画像表示装置
（α）ＧａＮ系半導体発光素子１０１、及び、
（β）ＧａＮ系半導体発光素子１０１から射出された射出光の通過／非通過を制御するための一種のライト・バルブである光通過制御装置（例えば、高温ポリシリコンタイプの薄膜トランジスタを備えた液晶表示装置５８。以下においても同様）、
を備え、
光通過制御装置である液晶表示装置５８によってＧａＮ系半導体発光素子１０１から射出された射出光の通過／非通過を制御することで画像を表示する直視型あるいはプロジェクション型画像表示装置。
【０１２４】
尚、ＧａＮ系半導体発光素子の数は、画像表示装置に要求される仕様に基づき、決定すればよく、１又は複数とすることができる。画像表示装置の概念図を図１２に示す例においては、ＧａＮ系半導体発光素子１０１の数は１つであり、ＧａＮ系半導体発光素子１０１はヒートシンク１０２に取り付けられている。ＧａＮ系半導体発光素子１０１から射出された光は、シリコーン樹脂やエポキシ樹脂、ポリカーボネート樹脂といった透光性物質による導光部材やミラー等の反射体から成る光案内部材５９によって案内され、液晶表示装置５８に入射する。液晶表示装置５８から射出された光は、直視型画像表示装置にあっては、直視され、あるいは又、プロジェクション型画像表示装置にあっては、投影レンズ５６を経由して、スクリーンに投影される。ＧａＮ系半導体発光素子１０１は、実施例１あるいは実施例２において説明したＧａＮ系半導体発光素子１とすることができる。
【０１２５】
また、赤色を発光する半導体発光素子（例えば、ＡｌＧａＩｎＰ系半導体発光素子やＧａＮ系半導体発光素子）１０１Ｒ、及び、赤色を発光する半導体発光素子１０１Ｒから射出された射出光の通過／非通過を制御するための一種のライト・バルブである光通過制御装置（例えば、液晶表示装置５８Ｒ）、緑色を発光するＧａＮ系半導体発光素子１０１Ｇ、及び、緑色を発光するＧａＮ系半導体発光素子１０１Ｇから射出された射出光の通過／非通過を制御するための一種のライト・バルブである光通過制御装置（例えば、液晶表示装置５８Ｇ）、青色を発光するＧａＮ系半導体発光素子１０１Ｂ、及び、青色を発光するＧａＮ系半導体発光素子１０１Ｂから射出された射出光の通過／非通過を制御するための一種のライト・バルブである光通過制御装置（例えば、液晶表示装置５８Ｂ）、並びに、これらのＧａＮ系半導体発光素子１０１Ｒ，１０１Ｇ，１０１Ｂから射出された光を案内する光案内部材５９Ｒ，５９Ｇ，５９Ｂ、及び、１本の光路に纏めるための手段（例えば、ダイクロイック・プリズム５７）を備えた画像表示装置とすれば、カラー表示の直視型あるいはプロジェクション型画像表示装置を得ることができる。尚、図１３に概念図を示す例は、カラー表示のプロジェクション型画像表示装置である。
【０１２６】
尚、このような画像表示装置にあっては、半導体発光素子１０１Ｒ，１０１Ｇ，１０１Ｂを、実施例１あるいは実施例２において説明したＧａＮ系半導体発光素子１とすることが望ましいが、場合によっては、例えば、半導体発光素子１０１ＲをＡｌＩｎＧａＰ系の化合物半導体発光ダイオードから構成し、半導体発光素子１０１Ｇ，１０１Ｂを、実施例１あるいは実施例２において説明したＧａＮ系半導体発光素子１とすることもできる。
【０１２７】
［６］第１Ｅの態様に係る画像表示装置
（α）ＧａＮ系半導体発光素子が２次元マトリクス状に配列された発光素子パネル５０、及び、
（β）ＧａＮ系半導体発光素子１から射出された射出光の通過／非通過を制御するための光通過制御装置（液晶表示装置５８）、
を備え、
光通過制御装置（液晶表示装置５８）によってＧａＮ系半導体発光素子１から射出された射出光の通過／非通過を制御することで画像を表示する直視型あるいはプロジェクション型画像表示装置。
【０１２８】
発光素子パネル５０等の概念図を図１４に示すが、発光素子パネル５０の構成、構造は、図８の（Ｂ）を参照して説明した発光素子パネル５０の構成、構造と同じとすることができるので、詳細な説明は省略する。尚、発光素子パネル５０から射出された光の通過／非通過、明るさは、液晶表示装置５８の作動によって制御されるので、発光素子パネル５０を構成するＧａＮ系半導体発光素子１は、常時、点灯されていてもよいし、適切な周期で点灯／非点灯を繰り返してもよい。そして、発光素子パネル５０から射出された光は液晶表示装置５８に入射し、液晶表示装置５８から射出された光は、直視型画像表示装置にあっては、直視され、あるいは又、プロジェクション型画像表示装置にあっては、投影レンズ５６を経由して、スクリーンに投影される。
【０１２９】
［７］第１Ｆの態様に係る画像表示装置
（α）赤色を発光する半導体発光素子（例えば、ＡｌＧａＩｎＰ系半導体発光素子やＧａＮ系半導体発光素子）１Ｒが２次元マトリクス状に配列された赤色発光素子パネル５０Ｒ、及び、赤色発光素子パネル５０Ｒから射出された射出光の通過／非通過を制御するための赤色光通過制御装置（液晶表示装置５８Ｒ）、
（β）緑色を発光するＧａＮ系半導体発光素子１Ｇが２次元マトリクス状に配列された緑色発光素子パネル５０Ｇ、緑色発光素子パネル５０Ｇから射出された射出光の通過／非通過を制御するための緑色光通過制御装置（液晶表示装置５８Ｇ）、
（γ）青色を発光するＧａＮ系半導体発光素子１Ｂが２次元マトリクス状に配列された青色発光素子パネル５０Ｂ、及び、青色発光素子パネル５０Ｂから射出された射出光の通過／非通過を制御するための青色光通過制御装置（液晶表示装置５８Ｂ）、並びに、
（δ）赤色光通過制御装置５８Ｒ、緑色光通過制御装置５８Ｇ及び青色光通過制御装置５８Ｂを通過した光を１つの光路に纏めるための手段（例えば、ダイクロイック・プリズム５７）、
を備え、
光通過制御装置５８Ｒ，５８Ｇ，５８Ｂによってこれらの発光素子パネル５０Ｒ，５０Ｇ，５０Ｂから射出された射出光の通過／非通過を制御することで画像を表示するカラー表示の直視型あるいはプロジェクション型画像表示装置。
【０１３０】
ＧａＮ系半導体発光素子１Ｒ，１Ｇ，１Ｂが２次元マトリクス状に配列された発光素子パネル５０Ｒ，５０Ｇ，５０Ｂ等の概念図を図１５に示すが、発光素子パネル５０Ｒ，５０Ｇ，５０Ｂから射出された光は、光通過制御装置５８Ｒ，５８Ｇ，５８Ｂによって通過／非通過が制御され、ダイクロイック・プリズム５７に入射し、これらの光の光路は１本の光路に纏められ、直視型画像表示装置にあっては、直視され、あるいは又、プロジェクション型画像表示装置にあっては、投影レンズ５６を経由して、スクリーンに投影される。発光素子パネル５０Ｒ，５０Ｇ，５０Ｂの構成、構造は、図８の（Ｂ）を参照して説明した発光素子パネル５０の構成、構造と同じとすることができるので、詳細な説明は省略する。
【０１３１】
尚、このような画像表示装置にあっては、発光素子パネル５０Ｒ，５０Ｇ，５０Ｂを構成する半導体発光素子１Ｒ，１Ｇ，１Ｂを、実施例１あるいは実施例２において説明したＧａＮ系半導体発光素子１とすることが望ましいが、場合によっては、例えば、発光素子パネル５０Ｒを構成する半導体発光素子１ＲをＡｌＩｎＧａＰ系の化合物半導体発光ダイオードから構成し、発光素子パネル５０Ｇ，５０Ｂを構成する半導体発光素子１Ｇ，１Ｂを、実施例１あるいは実施例２において説明したＧａＮ系半導体発光素子１とすることもできる。
【０１３２】
［８］第１Ｇの態様に係る画像表示装置
（α）赤色を発光する半導体発光素子（例えば、ＡｌＧａＩｎＰ系半導体発光素子やＧａＮ系半導体発光素子）１Ｒ、
（β）緑色を発光するＧａＮ系半導体発光素子１Ｇ、及び、
（γ）青色を発光するＧａＮ系半導体発光素子１Ｂ、並びに、
（δ）赤色発光半導体発光素子１Ｒ、緑色発光ＧａＮ系半導体発光素子１Ｇ及び青色発光ＧａＮ系半導体発光素子１Ｂのそれぞれから射出された光を１本の光路に纏めるための手段（例えば、ダイクロイック・プリズム５７）、更には、
（ε）１本の光路に纏めるための手段（ダイクロイック・プリズム５７）から射出された光の通過／非通過を制御するための光通過制御装置（液晶表示装置５８）、
を備え、
光通過制御装置５８によってこれらの発光素子から射出された射出光の通過／非通過を制御することで画像を表示する、フィールドシーケンシャル方式のカラー表示の画像表示装置（直視型あるいはプロジェクション型）。
【０１３３】
半導体発光素子１０１Ｒ，１０１Ｇ，１０１Ｂ等の概念図を図１６に示すが、半導体発光素子１０１Ｒ，１０１Ｇ，１０１Ｂから射出された光は、ダイクロイック・プリズム５７に入射し、これらの光の光路は１本の光路に纏められ、ダイクロイック・プリズム５７から射出したこれらの光は光通過制御装置５８によって通過／非通過が制御され、直視型画像表示装置にあっては、直視され、あるいは又、プロジェクション型画像表示装置にあっては、投影レンズ５６を経由して、スクリーンに投影される。このような画像表示装置にあっては、半導体発光素子１０１Ｒ，１０１Ｇ，１０１Ｂを、実施例１あるいは実施例２において説明したＧａＮ系半導体発光素子１とすることが望ましいが、場合によっては、例えば、半導体発光素子１０１ＲをＡｌＩｎＧａＰ系の化合物半導体発光ダイオードから構成し、半導体発光素子１０１Ｇ，１０１Ｂを、実施例１あるいは実施例２において説明したＧａＮ系半導体発光素子１とすることもできる。
【０１３４】
［９］第１Ｈの態様に係る画像表示装置
（α）赤色を発光する半導体発光素子（例えば、ＡｌＧａＩｎＰ系半導体発光素子やＧａＮ系半導体発光素子）１Ｒが２次元マトリクス状に配列された赤色発光素子パネル５０Ｒ、
（β）緑色を発光するＧａＮ系半導体発光素子１Ｇが２次元マトリクス状に配列された緑色発光素子パネル５０Ｇ、及び、
（γ）青色を発光するＧａＮ系半導体発光素子１Ｂが２次元マトリクス状に配列された青色発光素子パネル５０Ｂ、並びに、
（δ）赤色発光素子パネル５０Ｒ、緑色発光素子パネル５０Ｇ及び青色発光素子パネル５０Ｂのそれぞれから射出された光を１本の光路に纏めるための手段（例えば、ダイクロイック・プリズム５７）、更には、
（ε）１本の光路に纏めるための手段（ダイクロイック・プリズム５７）から射出された光の通過／非通過を制御するための光通過制御装置（液晶表示装置５８）、
を備え、
光通過制御装置５８によってこれらの発光素子パネル５０Ｒ，５０Ｇ，５０Ｂから射出された射出光の通過／非通過を制御することで画像を表示する、フィールドシーケンシャル方式のカラー表示の画像表示装置（直視型あるいはプロジェクション型）。
【０１３５】
ＧａＮ系半導体発光素子１Ｒ，１Ｇ，１Ｂが２次元マトリクス状に配列された発光素子パネル５０Ｒ，５０Ｇ，５０Ｂ等の概念図を図１７に示すが、発光素子パネル５０Ｒ，５０Ｇ，５０Ｂから射出された光は、ダイクロイック・プリズム５７に入射し、これらの光の光路は１本の光路に纏められ、ダイクロイック・プリズム５７から射出したこれらの光は光通過制御装置５８によって通過／非通過が制御され、直視型画像表示装置にあっては、直視され、あるいは又、プロジェクション型画像表示装置にあっては、投影レンズ５６を経由して、スクリーンに投影される。発光素子パネル５０Ｒ，５０Ｇ，５０Ｂの構成、構造は、図８の（Ｂ）を参照して説明した発光素子パネル５０の構成、構造と同じとすることができるので、詳細な説明は省略する。
【０１３６】
尚、このような画像表示装置にあっては、発光素子パネル５０Ｒ，５０Ｇ，５０Ｂを構成する半導体発光素子１Ｒ，１Ｇ，１Ｂを、実施例１あるいは実施例２において説明したＧａＮ系半導体発光素子１とすることが望ましいが、場合によっては、例えば、発光素子パネル５０Ｒを構成する半導体発光素子１ＲをＡｌＩｎＧａＰ系の化合物半導体発光ダイオードから構成し、発光素子パネル５０Ｇ，５０Ｂを構成する半導体発光素子１Ｇ，１Ｂを、実施例１あるいは実施例２において説明したＧａＮ系半導体発光素子１とすることもできる。
【実施例５】
【０１３７】
実施例５は、本発明の第２の態様に係る画像表示装置に関する。実施例５の画像表示装置は、青色を発光する第１発光素子、緑色を発光する第２発光素子、及び、赤色を発光する第３発光素子から構成された、カラー画像を表示するための発光素子ユニットＵＮが、２次元マトリクス状に配列されて成る画像表示装置であって、
第１発光素子、第２発光素子及び第３発光素子の内の少なくとも１つの発光素子を構成するＧａＮ系半導体発光素子（発光ダイオード）の基本的な構成、構造は、実施例１あるいは実施例２において説明したと同じであり、
（Ａ）ｎ型の導電型を有する第１ＧａＮ系化合物半導体層１３、
（Ｂ）井戸層、及び、井戸層と井戸層とを隔てる障壁層から成る多重量子井戸構造を有する活性層１５、及び、
（Ｃ）ｐ型の導電型を有する第２ＧａＮ系化合物半導体層１７、
を備えており、
活性層１５における第１ＧａＮ系化合物半導体層側の井戸層密度をｄ1、第２ＧａＮ系化合物半導体層側の井戸層密度をｄ2としたとき、ｄ1＞ｄ2を満足するように活性層１５における井戸層が配置されている。
【０１３８】
尚、このような画像表示装置にあっては、第１発光素子、第２発光素子及び第３発光素子のいずれかを、実施例１あるいは実施例２において説明したＧａＮ系半導体発光素子１とすればよく、場合によっては、例えば、赤色を発光する発光素子をＡｌＩｎＧａＰ系の化合物半導体発光ダイオードから構成してもよい。
【０１３９】
実施例５の画像表示装置にあっても、画像を表示するためのＧａＮ系半導体発光素子の動作電流密度（あるいは、駆動電流）の制御に基づき、発光波長の調整、制御を行うことができるし、多色発光させる場合において少ない電流ピークの変化幅で大きな波長シフトを実現することができる。また、ＧａＮ系半導体発光素子の大きな発光波長ばらつきを駆動電流に基づき容易に補正することができ、所望の発光波長からのずれが大きく、従来では使用できなかったＧａＮ系半導体発光素子を利用できるようになるため、実効的な歩留りが増加し、これは、ＧａＮ系半導体発光素子の製造コスト低減に役立つ。更には、従来と同じように３原色（ＲＧＢ）表示用に３種類の発光素子を用意するだけで４種類以上の色の表示が可能となる。例えば、明るさを優先する場合や従来の映像ソースを表示する際にはＲＧＢの３原色、色再現範囲を広げたい場合には３原色に加えて１種類以上の色を表示することができ、両者は、駆動電流波形等により容易に切り替えることができる。また、使用するＧａＮ系半導体発光素子はいずれの表示の場合も無駄にならず、部品点数の低減とコスト削減に役立つ。
【０１４０】
ここで、実施例５の画像表示装置として、例えば、以下に説明する構成、構造の画像表示装置を挙げることができる。尚、発光素子ユニットＵＮの数は、画像表示装置に要求される仕様に基づき、決定すればよい。
【０１４１】
［１］第２Ａの態様に係る画像表示装置及び第２Ｂの態様に係る画像表示装置
第１発光素子、第２発光素子及び第３発光素子のそれぞれの発光／非発光状態を制御することで、各発光素子の発光状態を直接的に視認させることで画像を表示する、パッシブマトリックスタイプあるいはアクティブマトリックスタイプの直視型のカラー表示の画像表示装置、及び、第１発光素子、第２発光素子及び第３発光素子のそれぞれの発光／非発光状態を制御し、スクリーンに投影することで画像を表示する、パッシブマトリックスタイプあるいはアクティブマトリックスタイプのプロジェクション型のカラー表示の画像表示装置。
【０１４２】
例えば、このようなアクティブマトリックスタイプの直視型のカラー表示の画像表示装置を構成する発光素子パネルを含む回路図を図１８に示すが、各ＧａＮ系半導体発光素子１（図１８においては、赤色を発光する半導体発光素子を「Ｒ」で示し、緑色を発光するＧａＮ系半導体発光素子を「Ｇ」で示し、青色を発光するＧａＮ系半導体発光素子を「Ｂ」で示す）の一方の電極（ｐ型電極あるいはｎ型電極）はドライバ４５に接続され、ドライバ４５は、コラム・ドライバ４３及びロウ・ドライバ４４に接続されている。また、各ＧａＮ系半導体発光素子１の他方の電極（ｎ型電極あるいはｐ型電極）は接地線に接続されている。各ＧａＮ系半導体発光素子１の発光／非発光状態の制御は、例えばロウ・ドライバ４４によるドライバ４５の選択によって行われ、コラム・ドライバ４３から各ＧａＮ系半導体発光素子１を駆動するための輝度信号がドライバ４５に供給される。図示しない電源から所定の電圧がそれぞれのドライバ４５に別途供給され、ドライバ４５は輝度信号に応じた駆動電流（ＰＤＭ制御やＰＷＭ制御に基づく）をＧａＮ系半導体発光素子１に供給する。コラム・ドライバ４３の機能の１つは、実施例１における駆動回路２６の有する機能と同じである。赤色を発光する半導体発光素子Ｒ、緑色を発光するＧａＮ系半導体発光素子Ｇ、青色を発光するＧａＮ系半導体発光素子Ｂの選択は、ドライバ４５によって行われ、これらの赤色を発光する半導体発光素子Ｒ、緑色を発光するＧａＮ系半導体発光素子Ｇ、青色を発光するＧａＮ系半導体発光素子Ｂのそれぞれの発光／非発光状態は時分割制御されてもよく、あるいは又、同時に発光されてもよい。各ＧａＮ系半導体発光素子１の選択、駆動、それ自体は周知の方法とすることができるので、詳細な説明は省略する。尚、直視型画像表示装置にあっては、直視され、あるいは又、プロジェクション型画像表示装置にあっては、投影レンズを経由して、スクリーンに投影される。
【０１４３】
［２］第２Ｃの態様に係る画像表示装置
２次元マトリクス状に配列された発光素子ユニットからの射出光の通過／非通過を制御するための光通過制御装置（例えば、液晶表示装置）を備え、発光素子ユニットにおける第１発光素子、第２発光素子及び第３発光素子のそれぞれの発光／非発光状態を時分割制御し、更に、光通過制御装置によって第１発光素子、第２発光素子及び第３発光素子から射出された射出光の通過／非通過を制御することで画像を表示する、フィールドシーケンシャル方式のカラー表示の直視型あるいはプロジェクション型画像表示装置。
【０１４４】
尚、このような画像表示装置の概念図は図１０に示したと同様である。そして、直視型画像表示装置にあっては、直視され、あるいは又、プロジェクション型画像表示装置にあっては、投影レンズを経由して、スクリーンに投影される。
【実施例６】
【０１４５】
実施例６は、本発明の面状光源装置及び液晶表示装置組立体（具体的には、カラー液晶表示装置組立体）に関する。実施例６の面状光源装置は、透過型あるいは半透過型のカラー液晶表示装置を背面から照射する面状光源装置である。また、実施例６のカラー液晶表示装置組立体は、透過型あるいは半透過型のカラー液晶表示装置、及び、このカラー液晶表示装置を背面から照射する面状光源装置を備えたカラー液晶表示装置組立体である。
【０１４６】
そして、面状光源装置に備えられた光源としてのＧａＮ系半導体発光素子（発光ダイオード）の基本的な構成、構造は、実施例１あるいは実施例２において説明したと同じであり、
（Ａ）ｎ型の導電型を有する第１ＧａＮ系化合物半導体層１３、
（Ｂ）井戸層、及び、井戸層と井戸層とを隔てる障壁層から成る多重量子井戸構造を有する活性層１５、及び、
（Ｃ）ｐ型の導電型を有する第２ＧａＮ系化合物半導体層１７、
を備えており、
活性層１５における第１ＧａＮ系化合物半導体層側の井戸層密度をｄ1、第２ＧａＮ系化合物半導体層側の井戸層密度をｄ2としたとき、ｄ1＞ｄ2を満足するように活性層１５における井戸層が配置されている。
【０１４７】
実施例６の面状光源装置における発光素子の配置、配列状態を図１９の（Ａ）に模式的に示し、面状光源装置及びカラー液晶表示装置組立体の模式的な一部断面図を図１９の（Ｂ）に示し、カラー液晶表示装置の模式的な一部断面図を図２０に示す。
【０１４８】
実施例６のカラー液晶表示装置組立体２００は、より具体的には、
（ａ）透明第１電極２２４を備えたフロント・パネル２２０、
（ｂ）透明第２電極２３４を備えたリア・パネル２３０、及び、
（ｃ）フロント・パネル２２０とリア・パネル２３０との間に配された液晶材料２２７、
から成る透過型のカラー液晶表示装置２１０、並びに、
（ｄ）光源としての半導体発光素子１Ｒ，１Ｇ，１Ｂを有する面状光源装置（直下型のバックライト）２４０、
を備えている。ここで、面状光源装置（直下型のバックライト）２４０は、リア・パネル２３０に対向（対面）して配置され、カラー液晶表示装置２１０をリア・パネル側から照射する。
【０１４９】
直下型の面状光源装置２４０は、外側フレーム２４３と内側フレーム２４４とを備えた筐体２４１から構成されている。そして、透過型のカラー液晶表示装置２１０の端部は、外側フレーム２４３と内側フレーム２４４とによって、スペーサ２４５Ａ，２４５Ｂを介して挟み込まれるように保持されている。また、外側フレーム２４３と内側フレーム２４４との間には、ガイド部材２４６が配置されており、外側フレーム２４３と内側フレーム２４４とによって挟み込まれたカラー液晶表示装置２１０がずれない構造となっている。筐体２４１の内部であって上部には、拡散板２５１が、スペーサ２４５Ｃ、ブラケット部材２４７を介して、内側フレーム２４４に取り付けられている。また、拡散板２５１の上には、拡散シート２５２、プリズムシート２５３、偏光変換シート２５４といった光学機能シート群が積層されている。
【０１５０】
筐体２４１の内部であって下部には、反射シート２５５が備えられている。ここで、この反射シート２５５は、その反射面が拡散板２５１と対向するように配置され、筐体２４１の底面２４２Ａに図示しない取付け用部材を介して取り付けられている。反射シート２５５は、例えば、シート基材上に、銀反射膜、低屈折率膜、高屈折率膜を順に積層された構造を有する銀増反射膜から構成することができる。反射シート２５５は、赤色を発光する複数のＡｌＧａＩｎＰ系半導体発光素子１Ｒ、緑色を発光する複数のＧａＮ系半導体発光素子１Ｇ、青色を発光する複数のＧａＮ系半導体発光素子１Ｂから射出された光や、筐体２４１の側面２４２Ｂによって反射された光を反射する。こうして、複数の半導体発光素子１Ｒ，１Ｇ，１Ｂから射出された赤色、緑色及び青色が混色され、色純度の高い白色光を照明光として得ることができる。この照明光は、拡散板２５１、拡散シート２５２、プリズムシート２５３、偏光変換シート２５４といった光学機能シート群を通過し、カラー液晶表示装置２１０を背面から照射する。
【０１５１】
発光素子の配列状態は、例えば、赤色発光のＡｌＧａＩｎＰ系半導体発光素子１Ｒ、緑色発光のＧａＮ系半導体発光素子１Ｇ及び青色発光のＧａＮ系半導体発光素子１Ｂを１組とした発光素子列を水平方向に複数、連ねて発光素子列アレイを形成し、この発光素子列アレイを垂直方向に複数本、並べる配列とすることができる。そして、発光素子列を構成する各発光素子の個数は、例えば、（２つの赤色発光のＡｌＧａＩｎＰ系半導体発光素子，２つの緑色発光のＧａＮ系半導体発光素子，１つの青色発光のＧａＮ系半導体発光素子）であり、赤色発光のＡｌＧａＩｎＰ系半導体発光素子、緑色発光のＧａＮ系半導体発光素子、青色発光のＧａＮ系半導体発光素子、緑色発光のＧａＮ系半導体発光素子、赤色発光のＡｌＧａＩｎＰ系半導体発光素子の順に配列されている。
【０１５２】
図２０に示すように、カラー液晶表示装置２１０を構成するフロント・パネル２２０は、例えば、ガラス基板から成る第１の基板２２１と、第１の基板２２１の外面に設けられた偏光フィルム２２６とから構成されている。第１の基板２２１の内面には、アクリル樹脂やエポキシ樹脂から成るオーバーコート層２２３によって被覆されたカラーフィルター２２２が設けられ、オーバーコート層２２３上には、透明第１電極（共通電極とも呼ばれ、例えば、ＩＴＯから成る）２２４が形成され、透明第１電極２２４上には配向膜２２５が形成されている。一方、リア・パネル２３０は、より具体的には、例えば、ガラス基板から成る第２の基板２３１と、第２の基板２３１の内面に形成されたスイッチング素子（具体的には、薄膜トランジスタ、ＴＦＴ）２３２と、スイッチング素子２３２によって導通／非導通が制御される透明第２電極（画素電極とも呼ばれ、例えば、ＩＴＯから成る）２３４と、第２の基板２３１の外面に設けられた偏光フィルム２３６とから構成されている。透明第２電極２３４を含む全面には配向膜２３５が形成されている。フロント・パネル２２０とリア・パネル２３０とは、それらの外周部で封止材（図示せず）を介して接合されている。尚、スイッチング素子２３２は、ＴＦＴに限定されず、例えば、ＭＩＭ素子から構成することもできる。また、図面における参照番号２３７は、スイッチング素子２３２とスイッチング素子２３２との間に設けられた絶縁層である。
【０１５３】
尚、これらの透過型のカラー液晶表示装置を構成する各種の部材や、液晶材料は、周知の部材、材料から構成することができるので、詳細な説明は省略する。
【０１５４】
赤色発光の半導体発光素子１Ｒ、緑色発光のＧａＮ系半導体発光素子１Ｇ及び青色発光のＧａＮ系半導体発光素子１Ｂのそれぞれは、図２の（Ａ）に示した構造を有し、駆動回路２６に接続されている。そして、実施例１において説明したと同様の方法で駆動される。
【０１５５】
ここで、赤色発光のＡｌＧａＩｎＰ系半導体発光素子１Ｒ、緑色発光のＧａＮ系半導体発光素子１Ｇ及び青色発光のＧａＮ系半導体発光素子１Ｂを、図２１に模式的に示すパルス電流で駆動したときの色再現範囲（色度図）を図２２に示す。図２１、図２２に示す例にあっては、赤色発光のＡｌＧａＩｎＰ系半導体発光素子１Ｒ、緑色発光のＧａＮ系半導体発光素子１Ｇ及び青色発光のＧａＮ系半導体発光素子１Ｂのそれぞれは、１色を発光している。
【０１５６】
また、赤色発光のＡｌＧａＩｎＰ系半導体発光素子１Ｒ、緑色発光のＧａＮ系半導体発光素子１Ｇ及び青色発光のＧａＮ系半導体発光素子１Ｂを、図２３に模式的に示すパルス電流で駆動したときの色再現範囲（色度図）を図２４に示す。図２３、図２４に示す例にあっては、赤色発光のＡｌＧａＩｎＰ系半導体発光素子１Ｒ及び青色発光のＧａＮ系半導体発光素子１Ｂのそれぞれは、１色を発光している。一方、緑色発光のＧａＮ系半導体発光素子１Ｇは、本来の緑色（発光波長５２０ｎｍ）の発光（図２４において、「Ｇ−Ｌ」で示す）だけでなく、青緑色（発光波長４８０ｎｍ）も発光（図２４において、「Ｇ−Ｈ」で示す）している。尚、緑色の発光及び青緑色の発光は、同時でなく時分割であるが、これらの発光の周期を１００ミリ秒以下とすることで、ちらつきを低減することができる。そして、このように、緑色発光のＧａＮ系半導体発光素子１Ｇを駆動するためのパルス駆動電流のピーク値を適宜設定することにより、図２４に示すように、広い色域を実現することができる。
【０１５７】
更には、青色発光のＧａＮ系半導体発光素子１Ｂを、本来の青色（発光波長４６０ｎｍ）の発光だけでなく、青色（発光波長４５５ｎｍ）をも発光させることで、図２５に示すように、一層広い色域を実現することができる。
【０１５８】
更には、赤色発光のＡｌＧａＩｎＰ系半導体発光素子１Ｒ、緑色発光のＧａＮ系半導体発光素子１Ｇ及び青色発光のＧａＮ系半導体発光素子１Ｂを、図２６に模式的に示すパルス電流で駆動したときの色再現範囲（色度図）を図２７に示す。図２６、図２７に示す例にあっては、赤色発光のＡｌＧａＩｎＰ系半導体発光素子１Ｒは１色を発光している。一方、緑色発光のＧａＮ系半導体発光素子１Ｇは、本来の緑色（発光波長５２０ｎｍ）の発光だけでなく、青緑色（発光波長４８０ｎｍ）、及び、エメラルド色（発光波長５００ｎｍ）も発光している。また、青色発光のＧａＮ系半導体発光素子１Ｂは、本来の青色（発光波長４６０ｎｍ）の発光だけでなく、青色（発光波長４５５ｎｍ）も発光している。これによって、図２７に示すように、更に一層広い色域を実現することができる。
【０１５９】
このように多色を用いる場合、従来の技術にあっては、各色に対応する発光ダイオードを必要とするが、実施例６にあっては、３種類の発光ダイオード、即ち、通常の、赤色を発光する発光ダイオード、緑色を発光する発光ダイオード、青色を発光する発光ダイオードだけを用意すればよい。また、多色用に各色の発光ダイオードを個別に用意した場合には、通常の３原色表示のときは使用しないため無駄になるが、実施例６にあっては、３原色表示の場合は３原色用光源として使用するので、無駄にならない。つまり、３原色表示用に３種類の発光ダイオードを用意することで、明るさを優先する場合や従来の映像ソースを表示する際には３原色、色再現範囲を広げたい場合は４色以上を表示することができ、両者は駆動電流波形により容易に切り替えることができる。また、使用する発光ダイオードはいずれの表示の場合も無駄にならず、部品点数の低減とコスト削減に役立つ。尚、赤色発光の半導体発光素子として、ＡｌＧａＩｎＰ系半導体発光素子の他、ＧａＮ系半導体発光素子を用いることもできる。実施例７においても同様である。
【０１６０】
また、面状光源装置を、複数の領域に分割し、各領域を独立して動的に制御することで、カラー液晶表示装置の輝度に関するダイナミックレンジを広げることが可能である。即ち、画像表示フレーム毎に面状光源装置を複数の領域に分割し、各領域毎に、画像信号に応じて面状光源装置の明るさを変化させる（例えば、各領域に相当する画像の領域の最大輝度に、面状光源装置の該当する領域の輝度を比例させる）ことで、画像の明るい領域にあっては面状光源装置の該当する領域を明るくし、画像の暗い領域にあっては面状光源装置の該当する領域を暗くすることにより、カラー液晶表示装置のコントラスト比を大幅に向上させることができる。更には、平均消費電力も低減できる。この技術においては、面状光源装置の領域間の色むらを低減することが重要である。ＧａＮ系半導体発光素子は製造時の発光色ばらつきが生じ易いが、実施例６において使用するＧａＮ系半導体発光素子は、実施例１あるいは実施例２において説明したＧａＮ系半導体発光素子であり、ピーク電流値を変えるだけで、大きく発光波長を変化させることができるため、面状光源装置の領域毎にピーク電流値を調整して発光色ばらつきの補正を行い、駆動電流のパルス幅及び／又はパルス密度によって輝度を調整することができる。これにより、領域毎の発光色ばらつきの少ない面状光源装置を達成することができる。
【実施例７】
【０１６１】
実施例７は、実施例６の変形である。実施例６にあっては、面状光源装置を直下型とした。一方、実施例７にあっては、面状光源装置をエッジライト型とする。実施例７のカラー液晶表示装置組立体の概念図を図２８に示す。尚、実施例７におけるカラー液晶表示装置の模式的な一部断面図は、図２０に示した模式的な一部断面図と同様である。
【０１６２】
実施例７のカラー液晶表示装置組立体２００Ａは、
（ａ）透明第１電極２２４を備えたフロント・パネル２２０、
（ｂ）透明第２電極２３４を備えたリア・パネル２３０、及び、
（ｃ）フロント・パネル２２０とリア・パネル２３０との間に配された液晶材料２２７、
から成る透過型のカラー液晶表示装置２１０、並びに、
（ｄ）導光板２７０及び光源２６０から成り、カラー液晶表示装置２１０をリア・パネル側から照射する面状光源装置（エッジライト型のバックライト）２５０、
を備えている。ここで、導光板２７０は、リア・パネル２３０に対向（対面）して配置されている。
【０１６３】
光源２６０は、例えば、赤色発光のＡｌＧａＩｎＰ系半導体発光素子、緑色発光のＧａＮ系半導体発光素子及び青色発光のＧａＮ系半導体発光素子から構成されている。尚、これらの半導体発光素子は、具体的には図示していない。緑色発光のＧａＮ系半導体発光素子及び青色発光のＧａＮ系半導体発光素子は、実施例１あるいは実施例２において説明したＧａＮ系半導体発光素子と同様とすることができる。また、カラー液晶表示装置２１０を構成するフロント・パネル２２０及びリア・パネル２３０の構成、構造は、図２０を参照して説明した実施例６のフロント・パネル２２０及びリア・パネル２３０と同様の構成、構造とすることができるので、詳細な説明は省略する。
【０１６４】
例えば、ポリカーボネート樹脂から成る導光板２７０は、第１面（底面）２７１、この第１面２７１と対向した第２面（頂面）２７３、第１側面２７４、第２側面２７５、第１側面２７４と対向した第３側面２７６、及び、第２側面２７４と対向した第４側面を有する。導光板２７０のより具体的な形状は、全体として、楔状の切頭四角錐形状であり、切頭四角錐の２つの対向する側面が第１面２７１及び第２面２７３に相当し、切頭四角錐の底面が第１側面２７４に相当する。そして、第１面２７１の表面部には凹凸部２７２が設けられている。導光板２７０への光入射方向であって第１面２７１と垂直な仮想平面で導光板２７０を切断したときの連続した凸凹部の断面形状は、三角形である。即ち、第１面２７１の表面部に設けられた凹凸部２７２は、プリズム状である。導光板２７０の第２面２７３は、平滑としてもよいし（即ち、鏡面としてもよいし）、拡散効果のあるブラストシボを設けてもよい（即ち、微細な凹凸面とすることもできる）。導光板２７０の第１面２７１に対向して反射部材２８１が配置されている。また、導光板２７０の第２面２７３に対向してカラー液晶表示装置２１０が配置されている。更には、カラー液晶表示装置２１０と導光板２７０の第２面２７３との間には、拡散シート２８２及びプリズムシート２８３が配置されている。光源２６０から射出された光は、導光板２７０の第１側面２７４（例えば、切頭四角錐の底面に相当する面）から導光板２７０に入射し、第１面２７１の凹凸部２７２に衝突して散乱され、第１面２７１から射出し、反射部材２８１にて反射され、第１面２７１に再び入射し、第２面２７３から射出され、拡散シート２８２及びプリズムシート２８３を通過して、カラー液晶表示装置２１０を照射する。
【０１６５】
以上、本発明を好ましい実施例に基づき説明したが、本発明はこれらの実施例に限定されるものではない。実施例において説明したＧａＮ系半導体発光素子、並びに、係るＧａＮ系半導体発光素子が組み込まれた発光装置、画像表示装置、面状光源装置、カラー液晶表示装置組立体の構成、構造は例示であるし、これらを構成する部材、材料等も例示であり、適宜、変更することができる。ＧａＮ系半導体発光素子における積層の順序は、逆であってもよい。直視型の画像表示装置にあっては、人の網膜に画像を投影する形式の画像表示装置とすることもできる。
【０１６６】
色再現範囲（色度図）の説明に関しては、面状光源装置を例にとり、専ら説明したが、画像表示装置においても、本発明のＧａＮ系半導体発光素子を組み込むことで、同様の色再現範囲の拡大を図ることができる。
【０１６７】
また、カラー表示の画像表示装置、面状光源装置、及び、液晶表示装置組立体にあっては、３種類の発光素子で４色以上の色を発光させたが、Ｎ種類（但し、Ｎ≧４）の発光素子で（Ｎ＋１）色以上の色を発光させてもよい。
【０１６８】
駆動回路２６におけるパルス駆動電流設定手段によって、ＧａＮ系半導体発光素子からの射出光が入射される光学フィルターの特性に応じて、ＧａＮ系半導体発光素子からの射出光の発光波長を調整してもよい。
【０１６９】
具体的には、本発明の画像表示装置、面状光源装置あるいはカラー液晶表示装置組立体において、ＧａＮ系半導体発光素子から射出される射出光の発光波長のピーク値λPが、例えば、液晶表示装置５８に設けられた透過型カラーフィルター、あるいは又、カラー液晶表示装置２１０に設けられた透過型カラーフィルター２２２の透過率が最大となる波長λF-MAXと略一致するように、より具体的には、
λF-MAX−２０ｎｍ≦λP≦λF-MAX＋２０ｎｍ
好ましくは、
λF-MAX−１０ｎｍ≦λP≦λF-MAX＋１０ｎｍ
となるように、あるいは又、一般的には、所望の波長をλDSとしたとき、
λDS−２０ｎｍ≦λP≦λDS＋２０ｎｍ
好ましくは、
λDS−１０ｎｍ≦λP≦λDS＋１０ｎｍ
となるように、駆動回路２６の制御によって、ＧａＮ系半導体発光素子から射出される射出光の発光波長のピーク値λPを制御してもよい。係る制御も、ＧａＮ系半導体発光素子の駆動電流のピーク電流値の制御に基づく。尚、反射型のカラー液晶表示装置組立体にあっては、反射型カラーフィルターの反射率が最大となる波長λF-MAXと読み替えればよい。そして、これによって、光学フィルターの透過ピーク波長又は反射ピーク波長といった分光特性と、ＧａＮ系半導体発光素子の発光特性とを一致させることができる。
【０１７０】
例えば、青色発光ＧａＮ系半導体発光素子１Ｂの発光ピーク波長（例えば、約４５５ｎｍ）が長波長側に２０ｎｍずれた場合には、青色発光ＧａＮ系半導体発光素子１Ｂによって発光された光は、青色光用のカラーフィルターを透過する光成分が減少するのみならず、緑色光用のカラーフィルターも透過してしまう。そのため、画像表示装置においては、緑色のサブピクセルを透過する光に４７０ｎｍ〜４９０ｎｍ程度の光成分が混在することになり、緑色の色純度が低下する。また、緑色発光ＧａＮ系半導体発光素子１Ｇの発光ピーク波長（例えば、約５２５ｎｍ）が短波長側に２０ｎｍずれた場合にも、緑色発光ＧａＮ系半導体発光素子１Ｇによって発光された光は、緑色光用のカラーフィルターを透過する光成分が減少するのみならず、青色光用のカラーフィルターも透過してしまう。そのため、画像表示装置においては、青色の色純度が低下する。特に、この緑色の成分は、ごく弱い光であっても、青色に比べて視感度が高いことから影響が大きい。このような現象は、緑色光と赤色光との間においても、同様に生じる。更には、青色発光ＧａＮ系半導体発光素子１Ｂの発光ピーク波長（例えば、約４５５ｎｍ）が短波長側に２０ｎｍずれた場合、赤色発光ＧａＮ系半導体発光素子１Ｒの発光ピーク波長（例えば、約６２５ｎｍ）が長波長側に２０ｎｍずれた場合、このような波長領域では極端に視感度が低いことから、このような青色発光ＧａＮ系半導体発光素子１Ｂや赤色発光ＧａＮ系半導体発光素子１Ｒを光源として用いることは不適である。
【０１７１】
然るに、駆動回路２６を用いることで、青色発光ＧａＮ系半導体発光素子１Ｂ、緑色発光ＧａＮ系半導体発光素子１Ｇや赤色発光ＧａＮ系半導体発光素子１Ｒの発光ピーク波長を容易に変化させることができ、このような問題の発生を確実に回避することが可能となる。そして、これにより、画像表示装置においては、表示画面上で生じる色ムラが大幅に低減し、極めて高い視感効率で広い色再現範囲を実現することができる。しかも、発光波長と発光量とを独立して制御可能であることから、所望の発光波長に設定した後に、所望の白色点及び輝度を容易に実現することができる。
【０１７２】
また、ＡｌＧａＩｎＰ系半導体発光素子やＧａＮ系半導体発光素子の温度特性（温度−発光波長の関係）を予め求めておき、面状光源装置あるいはカラー液晶表示装置組立体におけるＡｌＧａＩｎＰ系半導体発光素子やＧａＮ系半導体発光素子の温度をモニターすることによって、電源投入直後から安定したＡｌＧａＩｎＰ系半導体発光素子やＧａＮ系半導体発光素子の動作を実現することが可能となる。
【０１７３】
尚、以上に説明した駆動回路２６は、本発明のＧａＮ系半導体発光素子の駆動だけでなく、従来の構成、構造を有するＧａＮ系半導体発光素子（例えば、比較例１にて説明したＧａＮ系半導体発光素子）の駆動に適用することもできる。
【０１７４】
駆動回路として、その他、特開２００３−２２０５２に開示された駆動回路を用いることもできる。この駆動回路は、複数のＧａＮ系半導体発光素子間の発光波長のばらつきをＧａＮ系半導体発光素子に供給する電流を制御することで補正する発光波長補正手段と、ＧａＮ系半導体発光素子間の輝度のばらつきを補正する発光輝度補正手段を有する。ここで、発光波長補正手段は駆動されるＧａＮ系半導体発光素子毎に設けられたカレントミラー回路を有し、このカレントミラー回路によってＧａＮ系半導体発光素子を流れる電流を調整する構成とすることができる。尚、カレントミラー回路の参照側を流れる電流は、並列接続された複数の能動素子を流れる電流の制御によって制御される。また、発光輝度補正手段は駆動されるＧａＮ系半導体発光素子に電流を供給する定電流回路を有し、この定電流回路のスイッチング素子のオンオフを制御する構成とすることができる。
【図面の簡単な説明】
【０１７５】
【図１】図１は、実施例１のＧａＮ系半導体発光素子における層構成を概念的に示す図である。
【図２】図２の（Ａ）は、実施例１のＧａＮ系半導体発光素子の模式的な断面図であり、図２の（Ｂ）は、実施例１のＧａＮ系半導体発光素子を駆動するための駆動電流のパルス波形を模式的に示す図である。
【図３】図３は、実施例１及び比較例１のＧａＮ系半導体発光素子の動作電流密度と光出力との関係を測定した結果を示すグラフである。
【図４】図４は、実施例１及び比較例１のＧａＮ系半導体発光素子の動作電流密度と発光ピーク波長の関係を示すグラフである。
【図５】図５は、ＧａＮ系半導体発光素子の評価のために、ＧａＮ系半導体発光素子に駆動電流を供給している状態を示す概念図である。
【図６】図６の（Ａ）は、ＧａＮ系半導体発光素子を上から眺めた模式図であり、図６の（Ｂ）は、図６の（Ａ）の矢印Ｂ−Ｂに沿った模式的な断面図（但し、斜線は省略）である。
【図７】図７は、直列に接続された２つのＧａＮ系半導体発光素子を上から眺めた模式図である。
【図８】図８の（Ａ）は、実施例４におけるパッシブマトリックスタイプの直視型の画像表示装置（第１Ａの態様に係る画像表示装置）の回路図であり、図８の（Ｂ）は、ＧａＮ系半導体発光素子が２次元マトリクス状に配列された発光素子パネルの模式的な断面図である。
【図９】図９は、実施例４におけるアクティブマトリックスタイプの直視型の画像表示装置（第１Ａの態様に係る画像表示装置）の回路図である。
【図１０】図１０は、ＧａＮ系半導体発光素子が２次元マトリクス状に配列された発光素子パネルを備えたプロジェクション型の画像表示装置（第１Ｂの態様に係る画像表示装置）の概念図である。
【図１１】図１１は、赤色発光素子パネル、緑色発光素子パネル及び青色発光素子パネルを備えたプロジェクション型、カラー表示の画像表示装置（第１Ｃの態様に係る画像表示装置）の概念図である。
【図１２】図１２は、ＧａＮ系半導体発光素子、及び、光通過制御装置を備えたプロジェクション型画像表示装置（第１Ｄの態様に係る画像表示装置）の概念図である。
【図１３】図１３は、ＧａＮ系半導体発光素子、及び、光通過制御装置を３組備えたカラー表示のプロジェクション型画像表示装置（第１Ｄの態様に係る画像表示装置）の概念図である。
【図１４】図１４は、発光素子パネル、及び、光通過制御装置を備えたプロジェクション型画像表示装置（第１Ｅの態様に係る画像表示装置）の概念図である。
【図１５】図１５は、ＧａＮ系半導体発光素子及び光通過制御装置を３組備えたカラー表示のプロジェクション型画像表示装置（第１Ｆの態様に係る画像表示装置）の概念図である。
【図１６】図１６は、ＧａＮ系半導体発光素子を３組、及び、光通過制御装置を備えたカラー表示のプロジェクション型画像表示装置（第１Ｇの態様に係る画像表示装置）の概念図である。
【図１７】図１７は、発光素子パネルを３組、及び、光通過制御装置を備えたカラー表示のプロジェクション型画像表示装置（第１Ｈの態様に係る画像表示装置）の概念図である。
【図１８】図１８は、実施例５におけるアクティブマトリックスタイプの直視型のカラー表示の画像表示装置（第２Ａの態様に係る画像表示装置）の回路図である。
【図１９】図１９の（Ａ）は、実施例６の面状光源装置における発光素子の配置、配列状態を模式的に示す図であり、図１９の（Ｂ）は、面状光源装置及びカラー液晶表示装置組立体の模式的な一部断面図である。
【図２０】図２０は、カラー液晶表示装置の模式的な一部断面図である。
【図２１】図２１は、実施例６の面状光源装置において、赤色発光のＡｌＧａＩｎＰ系半導体発光素子、緑色発光のＧａＮ系半導体発光素子及び青色発光のＧａＮ系半導体発光素子を駆動するパルス電流を模式的に示す図である。
【図２２】図２２は、図２１に示すパルス電流で、赤色発光のＡｌＧａＩｎＰ系半導体発光素子、緑色発光のＧａＮ系半導体発光素子及び青色発光のＧａＮ系半導体発光素子を駆動したときの色再現範囲を示すグラフ（色度図）である。
【図２３】図２３は、実施例６の面状光源装置において、赤色発光のＡｌＧａＩｎＰ系半導体発光素子、緑色発光のＧａＮ系半導体発光素子及び青色発光のＧａＮ系半導体発光素子を駆動するパルス電流を模式的に示す図である。
【図２４】図２４は、図２３に示すパルス電流で、赤色発光のＡｌＧａＩｎＰ系半導体発光素子、緑色発光のＧａＮ系半導体発光素子及び青色発光のＧａＮ系半導体発光素子を駆動したときの色再現範囲を示すグラフ（色度図）である。
【図２５】図２５は、実施例６の面状光源装置において、赤色発光のＡｌＧａＩｎＰ系半導体発光素子によって１色を発光させ、緑色発光のＧａＮ系半導体発光素子によって２色を発光させ、青色発光のＧａＮ系半導体発光素子によって１色を発光させたときの色再現範囲を示すグラフ（色度図）である。
【図２６】図２６は、実施例６の面状光源装置において、赤色発光のＡｌＧａＩｎＰ系半導体発光素子、緑色発光のＧａＮ系半導体発光素子及び青色発光のＧａＮ系半導体発光素子を駆動するパルス電流を模式的に示す図である。
【図２７】図２７は、図２６に示すパルス電流で、赤色発光のＡｌＧａＩｎＰ系半導体発光素子、緑色発光のＧａＮ系半導体発光素子及び青色発光のＧａＮ系半導体発光素子を駆動したときの色再現範囲を示すグラフ（色度図）である。
【図２８】図２８は、実施例７のカラー液晶表示装置組立体の概念図である。
【符号の説明】
【０１７６】
１，１０１・・・ＧａＮ系半導体発光素子、１０・・・基板、１１・・・バッファ層、１２・・・アンドープのＧａＮ層、１３・・・ｎ型の導電型を有する第１ＧａＮ系化合物半導体層、１４・・・アンドープＧａＮ層、１５・・・活性層、１６・・・アンドープＧａＮ層、１７・・・ｐ型の導電型を有する第２ＧａＮ系化合物半導体層、１８・・・ＭｇドープのＧａＮ層、１９Ａ・・・ｎ型電極、１９Ｂ・・・ｐ型電極、２１・・・サブマウント、２２・・・プラスチックレンズ、２３Ａ・・・金線、２３Ｂ・・・外部電極、２４・・・リフレクターカップ、２５・・・ヒートシンク、２６・・・駆動回路、２７・・・制御部、２８・・・駆動電流源、２９・・・パルス生成回路、３０・・・ドライバ、４１，４３・・・コラム・ドライバ、４２，４４・・・ロウ・ドライバ、４５・・・ドライバ、５０・・・発光素子パネル、５１・・・支持体、５２・・・Ｘ方向配線、５３・・・Ｙ方向配線、５４・・・透明基材、５５・・・マイクロレンズ、５６・・・投影レンズ、５７・・・ダイクロイック・プリズム、５８・・・液晶表示装置、５９・・・光案内部材、１０２・・・ヒートシンク、２００，２００Ａ・・・カラー液晶表示装置組立体、２１０・・・カラー液晶表示装置、２２０・・・フロント・パネル、２２１・・・第１の基板、２２２・・・カラーフィルター、２２３・・・オーバーコート層、２２４・・・透明第１電極、２２５・・・配向膜、２２６・・・偏光フィルム、２２７・・・液晶材料、２３０・・・リア・パネル、２３１・・・第２の基板、２３２・・・スイッチング素子、２３４・・・透明第２電極、２３５・・・配向膜、２３６・・・偏光フィルム、２４０・・・面状光源装置、２４１・・・筐体、２４２Ａ・・・筐体の底面、２４２Ｂ・・・筐体の側面、２４３・・・外側フレーム、２４４・・・内側フレーム、２４５Ａ，２４５Ｂ・・・スペーサ、２４６・・・ガイド部材、２４７・・・ブラケット部材、２５１・・・拡散板、２５２・・・拡散シート、２５３・・・プリズムシート、２５４・・・偏光変換シート、２５５・・・反射シート、２５０・・・面状光源装置、２６０・・・光源、２７０・・・導光板、２７１・・・導光板の第１面、２７２・・・第１面における凹凸部、２７３・・・導光板の第２面、２７４・・・導光板の第１側面、２７５・・・導光板の第２側面、２７６・・・導光板の第３側面、２８１・・・反射部材、２８２・・・拡散シート、２８３・・・プリズムシート
【図１】
2007080997.tif 000004
【図２】
2007080997.tif 000005
【図３】
2007080997.tif 000006
【図４】
2007080997.tif 000007
【図５】
2007080997.tif 000008
【図６】
2007080997.tif 000009
【図７】
2007080997.tif 000010
【図８】
2007080997.tif 000011
【図９】
2007080997.tif 000012
【図１０】
2007080997.tif 000013
【図１１】
2007080997.tif 000014
【図１２】
2007080997.tif 000015
【図１３】
2007080997.tif 000016
【図１４】
2007080997.tif 000017
【図１５】
2007080997.tif 000018
【図１６】
2007080997.tif 000019
【図１７】
2007080997.tif 000020
【図１８】
2007080997.tif 000021
【図１９】
2007080997.tif 000022
【図２０】
2007080997.tif 000023
【図２１】
2007080997.tif 000024
【図２２】
2007080997.tif 000025
【図２３】
2007080997.tif 000026
【図２４】
2007080997.tif 000027
【図２５】
2007080997.tif 000028
【図２６】
2007080997.tif 000029
【図２７】
2007080997.tif 000030
【図２８】
2007080997.tif 000031